(57)【特許請求の範囲】
【請求項１】
一般式（３）の化合物：
【化１】
0006502334.tif 000115
式中、以下が、使用される記号と添え字に適用される；
ＡおよびＡ'は、互いに同一であるか異なり、６個の環原子を有する芳香族もしくは複素環式芳香族環であり、１以上の基Ｒ１により置換されてよく、互いに独立であってよく；
ＥＴＧは、電子不足複素環式芳香族基の群からの有機電子輸送基（ＥＴＧ）であり、ここで、ＥＴＧは、基トリアジン、ピリミジン、ピラジン、ピラゾール、ピリダジン、キノリン、イソキノリン、チアゾール、ベンゾチアゾール、オキサゾール、ベンズオキサゾール、イミダゾール、ベンズイミダゾールおよびピリジンから選ばれ、ここで、基ＥＴＧは、１以上の基Ｒ１により置換されてよく、互いに独立であってよく；
Ｚは、単結合または２価基であり、Ｚが単結合であれば、そこで、基ＥＴＧは、環Ａの炭素原子に直接結合し；
Ｖは、単結合、ＮＡｒ３、ＯまたはＳであり、ここで、単結合の場合には、環ＡおよびＡ'の炭素原子は、単結合により互いに直接結合し；
Ｗは、単結合、Ｃ=ＯまたはＣ（Ｒ１）２であり、単結合の場合には、環ＡおよびＡ'の炭素原子は、単結合により互いに直接結合し；
ｍは、０もしくは１の何れかであり；
ｎは、０もしくは１の何れかであり；
ここで、ｍ＝ｎであり；
Ａｒ３は、５〜３０個の環原子を有する芳香族または複素環式芳香族環もしくは環構造であり、環もしくは環構造は、各場合に、１以上の基Ｒ２によりそれぞれ置換されてよく；
Ｒ１は、出現毎に同一であるか異なり、Ｈ、Ｄ、Ｆ、Ｃｌ、Ｂｒ、Ｉ、Ｎ（Ｒ２）２、ＣＮ、ＮＯ２、Ｓｉ（Ｒ２）３、Ｂ（ＯＲ２）２、Ｃ（=Ｏ）Ｒ２、Ｐ（=Ｏ）（Ｒ２）２、Ｓ（=Ｏ）Ｒ２、Ｓ（=Ｏ）２Ｒ２、ＯＳＯ２Ｒ２、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環式アルキル、アルケニル、アルキニル、アルコキシ、アルキルアルコキシもしくはチオアルコキシ基（夫々、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、ここで、１以上のＨ原子は、Ｄ、Ｆ、Ｃｌ、Ｂｒ、Ｉ、ＣＮもしくはＮＯ２で置き代えられてよい。）、１以上の基Ｒ２により置換されてよい５〜６０個の芳香族環原子を有する芳香族もしくは複素環式芳香族環構造、１以上の基Ｒ２により置換されてよい５〜６０個の芳香族環原子を有するアリールオキシ、アリールアルコキシもしくはヘテロアリールオキシ基、１以上の基Ｒ２により置換されてよい１０〜４０個の芳香族環原子を有するジアリールアミノ基、ジヘテロアリールアミノ基もしくはアリールヘテロアリールアミノ基または２個以上のこれらの基の組み合わせであって；ここで、２個以上の隣接する基Ｒ１は、単環式あるいは多環式の脂肪族もしくは芳香族環構造を互いに形成してよく；
Ｒ２は、出現毎に同一であるか異なり、Ｈ、Ｄ、Ｆ、Ｃｌ、Ｂｒ、Ｉ、Ｎ（Ｒ３）２、ＣＮ、ＮＯ２、Ｓｉ（Ｒ３）３、Ｂ（ＯＲ３）２、Ｃ（=Ｏ）Ｒ３、Ｐ（=Ｏ）（Ｒ３）２、Ｓ（=Ｏ）Ｒ３、Ｓ（=Ｏ）２Ｒ３、ＯＳＯ２Ｒ３、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環式アルキル、アルケニル、アルキニル、アルコキシ、アルキルアルコキシもしくはチオアルコキシ基（夫々、１以上のＲ３基により置換されてよく、１以上の隣接しないＣＨ２基は、Ｒ３Ｃ=ＣＲ３、Ｃ≡Ｃ、Ｓｉ（Ｒ３）２、Ｇｅ（Ｒ３）２、Ｓｎ（Ｒ３）２、Ｃ=Ｏ、Ｃ=Ｓ、Ｃ=Ｓｅ、Ｃ=ＮＲ３、Ｐ（=Ｏ）（Ｒ３）、ＳＯ、ＳＯ２、ＮＲ３、Ｏ、ＳもしくはＣＯＮＲ３で置き代えられてよく、ここで、１以上のＨ原子は、Ｄ、Ｆ、Ｃｌ、Ｂｒ、Ｉ、ＣＮもしくはＮＯ２で置き代えられてよい。）、１以上の基Ｒ３により置換されてよい５〜６０個の芳香族環原子を有する芳香族もしくは複素環式芳香族環構造、１以上の基Ｒ３により置換されてよい５〜６０個の芳香族環原子を有するアリールオキシ、アリールアルコキシもしくはヘテロアリールオキシ基、１以上の基Ｒ３により置換されてよい１０〜４０個の芳香族環原子を有するジアリールアミノ基、ジヘテロアリールアミノ基もしくはアリールヘテロアリールアミノ基、または２個以上のこれらの基の組み合わせであり；ここで、２個以上の隣接する基Ｒ２は、単環式あるいは多環式の脂肪族もしく芳香族環構造を互いに形成してよく；
Ｒ３は、出現毎に同一であるか異なり、Ｈ、Ｄ、Ｆ、１〜２０個のＣ原子を有する脂肪族、芳香族および/または複素環式芳香族炭化水素基であって、ここで、さらに、１以上のＨ原子は、Ｆで置き代えられてよく；ここで、２個以上の置換基Ｒ３は、単環式あるいは多環式の脂肪族もしく芳香族環構造を互いに形成してもよく；
ｐは、１〜７の整数であり；
Ｒ４は、出現毎に同一であるか異なり、Ｎ（Ｒ２）２、Ｓｉ（Ｒ２）３、Ｂ（ＯＲ２）２、Ｃ（=Ｏ）Ｒ２、Ｐ（=Ｏ）（Ｒ２）２、Ｓ（=Ｏ）Ｒ２、Ｓ（=Ｏ）２Ｒ２、ＯＳＯ２Ｒ２、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環式アルキル、アルケニル、アルキニル、アルコキシ、アルキルアルコキシもしくはチオアルコキシ基（夫々、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、ここで、１以上のＨ原子は、Ｄ、Ｆ、Ｃｌ、Ｂｒ、Ｉ、ＣＮもしくはＮＯ２で置き代えられてよい。）、１以上の基Ｒ２により置換されてよい５〜６０個の芳香族環原子を有する芳香族もしくは複素環式芳香族環構造、１以上の基Ｒ２により置換されてよい５〜６０個の芳香族環原子を有するアリールオキシ、アリールアルコキシもしくはヘテロアリールオキシ基、１以上の基Ｒ２により置換されてよい１０〜４０個の芳香族環原子を有するジアリールアミノ基、ジヘテロアリールアミノ基もしくはアリールヘテロアリールアミノ基または２個以上のこれらの基の組み合わせであって；ここで、２個以上の隣接する基Ｒ４は、単環式あるいは多環式の脂肪族もしくは芳香族環構造を互いに形成してよく；
ただし。以下の化合物は、除外される。
【化２】
0006502334.tif 000116
【請求項２】
ｐは、１〜２の整数である、請求項１記載の化合物。
【請求項３】
ｍ＝ｎ＝１であり、Ｖは、単結合であり、Ｗは、単結合ではないことを特徴とする、請求項１または２記載の化合物。
【請求項４】
ｍ＝ｎ＝１であり、Ｗは、単結合であり、Ｖは、単結合ではないことを特徴とする、請求項１または２記載の化合物。
【請求項５】
式（３ａ）を有することを特徴とする、請求項１〜４何れか１項記載の化合物：
【化３】
0006502334.tif 000117
式中、ｓとｔは、０〜３の整数であることができ、ここで、ｓ＋ｔは、０〜６の整数である。
【請求項６】
ｓ＋ｔは、１である、請求項１〜５何れか１項記載の化合物。
【請求項７】
ｓ＋ｔは、０である、請求項１〜５何れか１項記載の化合物。
【請求項８】
式（３ｂ）を有することを特徴とする、請求項１〜７何れか１項記載の化合物：
【化４】
0006502334.tif 000118
式中、ｐは、１〜４の整数である。
【請求項９】
式（３ｃ）を有することを特徴とする、請求項１〜８何れか１項記載の化合物。
【化５】
0006502334.tif 000119
【請求項１０】
ＥＴＧが電子不足複素環式芳香族基であり、以下の基から選ばれることを特徴とする、請求項１〜９何れか１項記載の化合物：
【化６】
0006502334.tif 000120
式中、破線の結合は、結合位置の印であり、Ｒ１は、上記定義されるとおりであり、および
Ｑ’は、出現毎に同一であるか異なり、ＣＲ１またはＮであり、および
Ｑ”は、ＮＲ１、ＯまたはＳであり、
ここで、少なくとも一つのＱ’はＮでありおよび/または少なくとも一つのＱ”は、ＮＲ１である。
【請求項１１】
Ｚは、単結合または５〜６０個の環原子を有する２価の芳香族もしくは複素環式芳香族環もしくは環構造であることを特徴とする、請求項１〜１０何れか１項記載の化合物。
【請求項１２】
Ｚは、６〜６０個の環原子を有する芳香族環もしくは環構造であることを特徴とする、請求項１〜１１何れか１項記載の化合物。
【請求項１３】
請求項１〜１２何れか１項記載の少なくとも一つの化合物と、蛍光エミッター、燐光エミッター、ホスト材料、マトリックス材料、電子輸送材料、電子注入材料、正孔伝導材料、正孔注入材料、電子ブロック材料、正孔ブロック材料、n-ドーパントおよびp-ドーパントより成る群から選ばれる少なくとも一つの追加的な化合物を含む組成物。
【請求項１４】
追加的な化合物が、燐光エミッターであることを特徴とする、請求項１３記載の組成物。
【請求項１５】
追加的な化合物が、ホスト材料またはマトリックス材料であることを特徴とする、請求項１３または１４記載の組成物。
【請求項１６】
追加的な化合物が、２．５ｅＶ以上のバンドギャップを有することを特徴とする、請求項１３〜１５何れか１項記載の組成物。
【請求項１７】
追加的な化合物が、３．５ｅＶ以上のバンドギャップを有することを特徴とする、請求項１３〜１６何れか１項記載の組成物。
【請求項１８】
請求項１〜１２何れか１項記載の少なくとも一つの化合物または請求項１３〜１７何れか１項記載の少なくとも一つの組成物と少なくとも一つの溶媒とを含む調合物。
【請求項１９】
請求項１〜１２何れか１項記載の少なくとも一つの化合物または請求項１３〜１７何れか１項記載の少なくとも一つの組成物の、電子素子での使用。
【請求項２０】
請求項１〜１２何れか１項記載の少なくとも一つの化合物または請求項１３〜１７何れか１項記載の少なくとも一つの組成物を含む電子素子。
【請求項２１】
請求項１〜１２何れか１項記載の少なくとも一つの化合物または請求項１３〜１７何れか１項記載の少なくとも一つの組成物を発光層（ＥＭＬ）に、電子輸送層（ＥＴＬ）に、および正孔ブロック層（ＨＢＬ）に含む電子素子。
【請求項２２】
請求項１〜１２何れか１項記載の少なくとも一つの化合物または請求項１３〜１７何れか１項記載の少なくとも一つの組成物をＥＭＬおよびＥＴＬに含む電子素子。
【請求項２３】
請求項１〜１２何れか１項記載の少なくとも一つの化合物または請求項１３〜１７何れか１項記載の少なくとも一つの組成物をＥＭＬに含む電子素子。
【請求項２４】
有機集積回路（Ｏ-ＩＣ）、有機電界効果トランジスタ（Ｏ-ＦＥＴ）、有機薄膜トランジスタ（Ｏ-ＴＦＴ）、有機エレクトロルミッセンス素子、有機太陽電池（Ｏ-ＳＣ）、有機光学検査素子、有機光受容体から選ばれることを特徴とする、請求項２０記載の電子素子。
【請求項２５】
有機エレクトロルミッセンス素子であり、それが、また、有機発光トランジスタ（ＯＬＥＴ）、有機電場消光素子（ＯＦＱＤ）、有機発光電子化学電池（ＯＬＥＣ、ＬＥＥＣ、ＬＥＣ）、有機レーザーダイオード（Ｏ-ｌａｓｅｒ）および有機発光ダイオード（ＯＬＥＤ）より成る群から選ばれることを特徴とする、請求項２４記載の電子素子。
【請求項２６】
少なくとも一つの有機層が、気相堆積によりまたは溶液から適用されることを特徴とする、請求項２０〜２５何れか１項記載の電子素子の製造方法。
【請求項２７】
光治療のための医療用途に使用するための、請求項２５記載の電子素子。
【請求項２８】
皮膚の光治療に使用するための、請求項２７記載の電子素子。
【請求項２９】
乾癬、アトピー性皮膚炎、黄疸、新生児黄疸、白斑、炎症、疼痛の処置または予防に使用するための、請求項２８記載の電子素子。
【請求項３０】
美容用の、請求項２７記載の電子素子。
【請求項３１】
皮膚の老化、皮膚の皺、目尻のしわ、にきび、黒ずみ、およびセルライトの処置および予防に使用するための、請求項３０記載の電子素子。
【請求項３２】
表示装置でのまたは照明用の、請求項２５記載の電子素子。
【発明の詳細な説明】
【技術分野】
【０００１】
本発明は、電子伝導および正孔伝導基の特定の配列を有する環状化合物、その電子素子での使用とその製造法と電子素子に関する。
【０００２】
有機半導体が機能性材料として使用される有機エレクトロルミネセンス素子（たとえば、ＯＬＥＤ−有機発光ダイオードまたはＯＬＥＣ−有機発光電子化学電池）の構造は、たとえば、US 4539507、US 5151629、EP0676461およびWO98/27136に記載されている。ここで用いられる発光材料は、蛍光発光に加えて、燐光発光を示す有機金属錯体とますますなっている(M. A. Baldo et al., Appl. Phys. Lett. 1999, 75, 4-6)。量子力学的理由により、４倍までのエネルギーとパワー効率の増加が、燐光発光エミッターとして有機金属化合物を使用して可能である。一般的に、一重項発光を示すＯＬＥＤの場合と三重項発光を示すＯＬＥＤの場合の両方において、特に、効率、駆動電圧および寿命に関して、改善に対する必要性が未だ存在する。これは、特に、比較的より短い波長領域で、すなわち、緑色および特に、青色で発光するＯＬＥＤにあてはまる。
【０００３】
有機エレクトロルミッセンス素子の特性は、用いられるエミッターによってのみ決定されるのではない。特に、ホストおよびマトリックス材料、正孔ブロック材料、電子輸送材料、正孔輸送材料および電子もしくは励起子ブロック材料等の使用されるその他の材料が、また、ここで特に重要である。これら材料における改善は、また、エレクトロルミッセンス素子に顕著な改善をもたらし得る。
【０００４】
先行技術にしたがうと、特に、ケトン（たとえば、2004/093207もしくはWO 2010/006680にしたがう）もしくはホスフィンオキシド（たとえば、WO 2005/003253にしたがう）が燐光エミッターのためのマトリックス材料として使用される。先行技術にしたがうさらなるマトリックス材料は、トリアジンである（たとえば、WO 2008/056746、EP 0906947、EP 0908787、EP 0906948）。
【０００５】
先行技術にしたがって、蛍光ＯＬＥＤのために、特に、縮合芳香族化合物、特に、アントラセン誘導体、特に、たとえば、9,10-ビス(2-ナフチル)アントラセン（US 5935721）が、青色発光エレクトロルミッセンス素子のためのホスト材料として使用される。WO 03/095445およびCN 1362464は、ＯＬＥＤでの使用のための9,10-ビス(1-ナフチル)アントラセン誘導体を開示する。さらなるアントラセン誘導体は、WO 01/076323、WO 01/021729、WO 2004/013073、WO 2004/018588、WO 2003/087023、もしくはWO 2004/018587に開示されている。アリール置換ピレンおよびクリセン系ホスト材料は、WO 2004/016575に開示されている。ベンズアントラセン誘導体系ホスト材料は、WO 2008/145239に開示されている。入手可能な改善されたホスト材料を有することが高付加価値用途に望ましい。
【０００６】
先行技術は、たとえば、WO 2005/039246、US 2005/0069729、JP 2004/288381、EP 1205527もしくはWO 2008/086851において電子素子での一以上のカルバゾール基を含む化合物の使用を開示している。
【０００７】
先行技術は、さらに、たとえば、WO 2010/136109およびWO 2011/000455において電子素子での一以上のインデノカルバゾール基を含む化合物の使用を開示している。
【０００８】
先行技術は、さらに、たとえば、WO 2010/015306、WO 2007/063754およびWO 2008/056746において電子素子での一以上の電子不足複素環式芳香族６員環を含む化合物の使用を開示している。
【０００９】
WO 2009/069442は、電子不足複素環式芳香族基（たとえば、ピリジン、ピリミジンもしくはトリアジン）により高レベルで置換されたカルバゾール、ジベンゾフランもしくはジベンゾチオフェン等の３環系化合物を開示する。３環系化合物は、正孔伝導基、すなわち、電子リッチ基により置換されていない。
【００１０】
JP 2009-21336は、マトリックス材料として、置換カルバゾールを開示し、ここで、カルバゾールは、電子伝導基と正孔伝導基により置換されている。しかしながら、化合物は、対面置換を全く有していない。
【００１１】
WO 2011/057706は、マトリックス材料として、置換カルバゾールを開示し、ここで、カルバゾールは、電子伝導基と正孔伝導基により置換されている。しかしながら、開示されたカルバゾールの大部分は、対面置換を全く有していない。しかし、たまたま開示された対面配列の場合には、正孔もしくは電子伝導基は、３環系化合物に直接結合する。
【００１２】
しかしながら、これらの材料の使用に関して、他の材料の場合と同様に、特に、素子の効率と寿命に関して、改善の必要性が未だ存在する。
【００１３】
したがって、本発明の目的は、蛍光もしくは燐光ＯＬＥＤでの、たとえば、ホスト材料および/またはマトリックス材料として、正孔輸送／電子ブロック材料もしくは励起子ブロック材料として、または電子輸送もしくは正孔ブロック材料としての使用に適し、ＯＬＥＤで使用されると、良好な素子特性をもたらす化合物を提供することと、対応する電子素子を提供することである。
【００１４】
驚くべきことに、以下に詳細に説明されるある種の化合物が、これらの目的を達成し、特に、寿命、効率と駆動電圧に関して、有機エレクトロルミネッセンス素子の良好な特性をもたらすことが見出された。したがって、本発明は、このタイプの化合物を含む電子素子、特に、有機エレクトロルミッセンス素子と対応する好ましい化合物に関する。驚くべき効果が、以下に示された式の化合物において、電子伝導基と正孔伝導基の特定の配列（基の「対面」配列）により達成される。理論に束縛されるものではないが、そこに分子のある種の短距離秩序が存在する、比較的良好に画定された（高度に秩序ある）分子の平行整列（対面配列）の理由により、迅速な電荷輸送が可能となる。互いの基間の短離隔に基づいて、分子間相互作用、たとえば、直接的π-π相互作用が、迅速な電荷輸送の原因の一つであり得る。
【００１５】
本発明の化合物は、また、高いガラス転移温度（Ｔｇ）を有し、電子素子製造時の化合物の加工性の点で有利である。化合物の高いガラス転移温度は、また、薄い無定形の有機層での化合物の使用をも許容する。
【００１６】
さらに、本発明の化合物は、励起状態での電価キャリアーの安定化を可能とし、燐光素子の重要な前提である、十分に高い三重項エネルギーを有する。さらに、本発明の化合物は、先行技術からの化合物と比べて、ＯＬＥＤでの改善された特性を有する。
【００１７】
したがって、本発明は、一般式（１）の化合物に関し、
【００１８】
【化１】
0006502334.tif 000002
【００１９】
式中、以下が、使用される記号と添え字に適用される；
ＡおよびＡ'は、互いに同一であるか異なり、５もしくは６個の環原子を有する芳香族もしくは複素環式芳香族環であり、１以上の基Ｒ１により置換されてよく、互いに独立であってよく；
ＥＴＧは、電子不足複素環式芳香族基の群からの有機電子輸送基（ＥＴＧ）であり、ここで、ＥＴＧは、好ましくは、５〜６０個の芳香族環原子を有するヘテロアリール基であり、ここで、窒素原子が、非常に好ましいヘテロ原子であり、および非常に特に好ましいＥＴＧは、基トリアジン、ピリミジン、ピラジン、ピラゾール、ピリダジン、キノール、イソキノリン、チアゾール、ベンゾチアゾール、オキサゾール、ベンゾオキサゾール、イミダゾール、ベンズイミダゾールおよびピリジンから選ばれ、ここで、基ＥＴＧは、１以上の基Ｒ１により置換されてよく、互いに独立であってよく；
Ｚは、単結合または２価基であり、Ｚが単結合であれば、そこで、基ＥＴＧは、環Ａの炭素原子に直接結合し；
Ｖは、単結合、Ｃ=Ｏ、Ｃ（Ｒ１）２、ＮＡｒ３、Ｏ、Ｓ、Ｓｉ（Ｒ１）２、ＢＲ１、ＰＲ１、Ｐ（=Ｏ）Ｒ１、ＳＯもしくはＳＯ２であり、ここで、単結合の場合には、環ＡおよびＡ'の炭素原子は、単結合により互いに直接結合し、ここで、単結合、Ｃ（Ｒ１）２、ＮＡｒ３、ＯおよびＳが好ましく、ここで、単結合、Ｃ（Ｒ１）２、ＯおよびＳが、非常に好ましく、ここで、ＯおよびＳが、非常に特に好ましく、ここで、Ｏが、特別に好ましく；
Ｗは、単結合、Ｃ=Ｏ、Ｃ（Ｒ１）２、ＮＲ１、Ｏ、Ｓ、Ｓｉ（Ｒ１）２、ＢＲ１、ＰＲ１、Ｐ（=Ｏ）Ｒ１、ＳＯもしくはＳＯ２であり、単結合の場合には、環ＡおよびＡ'の炭素原子は、単結合により互いに直接結合し、ここで、単結合、Ｃ（Ｒ１）２、ＮＲ１、ＯおよびＳが、好ましく、ここで、単結合、Ｃ（Ｒ１）２、ＯおよびＳが、非常に好ましく、ここで、ＯおよびＳが、非常に特に好ましく、ここで、Ｏが、特別に好ましく；
Ｗが単結合でない場合には、Ｖは単結合であり、Ｖが単結合でない場合には、Ｗは単結合であることが、さらに好ましく；
ＷがＯもしくはＳである場合には、Ｖは単結合であり、ＶがＯもしくはＳである場合には、Ｗは単結合であることが、さらに非常に好ましく；
ＷがＯである場合には、Ｖは単結合であり、ＶがＯである場合には、Ｗは単結合であることが、さらに非常に特に好ましく；
ｍは、０もしくは１の何れかであり；
ｎは、０もしくは１の何れかであり；
ここで、ｍ＝ｎであり；
Ａｒ３は、５〜３０個の環原子を有する芳香族または複素環式芳香族環もしくは環構造であり、ここで、環もしくは環構造は、各場合に、１以上の基Ｒ２により置換されてよく、１以上の基Ｒ３により置換されてよく、ここで、２以上の基Ｒ２は、互いに閉環を形成してよく；
Ｒ１は、出現毎に同一であるか異なり、Ｈ、Ｄ、Ｆ、Ｃｌ、Ｂｒ、Ｉ、Ｎ（Ｒ２）２、ＣＮ、ＮＯ２、Ｓｉ（Ｒ２）３、Ｂ（ＯＲ２）２、Ｃ（=Ｏ）Ｒ２、Ｐ（=Ｏ）（Ｒ２）２、Ｓ（=Ｏ）Ｒ２、Ｓ（=Ｏ）２Ｒ２、ＯＳＯ２Ｒ２、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環式アルキル、アルケニル、アルキニル、アルコキシ、アルキルアルコキシもしくはチオアルコキシ基（夫々、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、ここで、１以上のＨ原子は、Ｄ、Ｆ、Ｃｌ、Ｂｒ、Ｉ、ＣＮもしくはＮＯ２で置き代えられてよい。）、各場合に、１以上の基Ｒ２により置換されてよい５〜６０個の芳香族環原子を有する芳香族もしくは複素環式芳香族環構造、１以上の基Ｒ２により置換されてよい５〜６０個の芳香族環原子を有するアリールオキシ、アリールアルコキシもしくはヘテロアリールオキシ基、１以上の基Ｒ２により置換されてよい１０〜４０個の芳香族環原子を有するジアリールアミノ基、ジヘテロアリールアミノ基もしくはアリールヘテロアリールアミノ基または２個以上のこれらの基の組み合わせ、または架橋可能基Ｑであって；ここで、２個以上の隣接する基Ｒ１は、単環式あるいは多環式の脂肪族もしくは芳香族環構造を互いに形成してよく、ここで、２個以上の隣接する基Ｒ１は、単環式あるいは多環式の脂肪族もしくは芳香族もしくは複素環式芳香族環構造を互いに形成しないことが好ましく；
Ｒ２は、出現毎に同一であるか異なり、Ｈ、Ｄ、Ｆ、Ｃｌ、Ｂｒ、Ｉ、Ｎ（Ｒ３）２、ＣＮ、ＮＯ２、Ｓｉ（Ｒ３）３、Ｂ（ＯＲ３）２、Ｃ（=Ｏ）Ｒ３、Ｐ（=Ｏ）（Ｒ３）２、Ｓ（=Ｏ）Ｒ３、Ｓ（=Ｏ）２Ｒ３、ＯＳＯ２Ｒ３、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環式アルキル、アルケニル、アルキニル、アルコキシ、アルキルアルコキシもしくはチオアルコキシ基（夫々、１以上のＲ３基により置換されてよく、１以上の隣接しないＣＨ２基は、Ｒ３Ｃ=ＣＲ３、Ｃ≡Ｃ、Ｓｉ（Ｒ３）２、Ｇｅ（Ｒ３）２、Ｓｎ（Ｒ３）２、Ｃ=Ｏ、Ｃ=Ｓ、Ｃ=Ｓｅ、Ｃ=ＮＲ３、Ｐ（=Ｏ）（Ｒ３）、ＳＯ、ＳＯ２、ＮＲ３、Ｏ、ＳもしくはＣＯＮＲ３で置き代えられてよく、ここで、１以上のＨ原子は、Ｄ、Ｆ、Ｃｌ、Ｂｒ、Ｉ、ＣＮもしくはＮＯ２で置き代えられてよい。）、各場合に、１以上の基Ｒ３により置換されてよい５〜６０個の芳香族環原子を有する芳香族もしくは複素環式芳香族環構造、１以上の基Ｒ３により置換されてよい５〜６０個の芳香族環原子を有するアリールオキシ、アリールアルコキシもしくはヘテロアリールオキシ基、１以上の基Ｒ３により置換されてよい１０〜４０個の芳香族環原子を有するジアリールアミノ基、ジヘテロアリールアミノ基もしくはアリールヘテロアリールアミノ基、または２個以上のこれらの基の組み合わせであり；ここで、２個以上の隣接する基Ｒ２は、単環式あるいは多環式の脂肪族もしくは芳香族もしくは複素環式芳香族環構造を互いに形成してよく；
Ｒ３は、出現毎に同一であるか異なり、Ｈ、Ｄ、Ｆ、１〜２０個のＣ原子を有する脂肪族、芳香族および/または複素環式芳香族炭化水素基であって、ここで、さらに、１以上のＨ原子は、Ｆで置き代えられてよく；ここで、２個以上の置換基Ｒ３は、単環式あるいは多環式の脂肪族もしくは芳香族もしくは複素環式芳香族環構造を互いに形成してもよく；
ｐは、１〜７、好ましくは、１〜４、非常に好ましくは、１〜３、特に好ましくは、１もしくは２、非常に特に好ましくは、丁度２および、特別に好ましくは、丁度１の整数であり；
Ｒ４は、出現毎に同一であるか異なり、Ｎ（Ｒ２）２、Ｓｉ（Ｒ２）３、Ｂ（ＯＲ２）２、Ｃ（=Ｏ）Ｒ２、Ｐ（=Ｏ）（Ｒ２）２、Ｓ（=Ｏ）Ｒ２、Ｓ（=Ｏ）２Ｒ２、ＯＳＯ２Ｒ２、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環式アルキル、アルケニル、アルキニル、アルコキシ、アルキルアルコキシもしくはチオアルコキシ基（夫々、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、ここで、１以上のＨ原子は、Ｄ、Ｆ、Ｃｌ、Ｂｒ、Ｉ、ＣＮもしくはＮＯ２で置き代えられてよい。）、各場合に、１以上の基Ｒ２により置換されてよい５〜６０個の芳香族環原子を有する芳香族もしくは複素環式芳香族環構造、１以上の基Ｒ２により置換されてよい５〜６０個の芳香族環原子を有するアリールオキシ、アリールアルコキシもしくはヘテロアリールオキシ基、１以上の基Ｒ２により置換されてよい１０〜４０個の芳香族環原子を有するジアリールアミノ基、ジヘテロアリールアミノ基もしくはアリールヘテロアリールアミノ基または２個以上のこれらの基の組み合わせであって；ここで、２個以上の隣接する基Ｒ４は、単環式あるいは多環式の脂肪族もしくは芳香族環構造を互いに形成してよい。
【００２０】
２個以上の隣接する基が、単環式あるいは多環式の脂肪族もしくは芳香族もしくは複素環式芳香族環構造を互いに形成しない場合には、これらの基は、環もしくは環構造の部分となることはできない。たとえば、基Ｒ１が、２個以上の隣接する基Ｒ１が、単環式あるいは多環式の脂肪族もしくは芳香族もしくは複素環式芳香族環構造を互いに形成しないが、基Ｒ１が、それ自身再度基Ｒ２により置換されてよく、ここで、２個以上の隣接する基Ｒ２が、単環式あるいは多環式の脂肪族もしくは芳香族もしくは複素環式芳香族環構造を互いに形成するように定義される場合には、そこで、基Ｒ２の閉環は、基Ｒ１が、環もしくは環構造の部分となるように生じることはできない。
【００２１】
ＥＴＧは、１以上の基Ｒ１により置換されてよく、電子リッチな芳香族または複素環式芳香族環もしくは環構造を含まないことが好ましい。
【００２２】
したがって、一般式（１）の化合物は、水素以外である少なくとも一つの置換基Ｒ４を常に含む。
【００２３】
基Ｒ４の結合は、カルバゾールの未だ非置換である位置１〜８の何れでも生じることができ、基Ｒ４は、カルバゾールの５，６，７および８位で結合することが好ましい。
【００２４】
式（１）の化合物において、カルバゾール環の環Ａ’の炭素原子への結合は、１，２，３および４位を介して生じることができる。
【００２５】
好ましい１態様では、カルバゾール環の環Ａ’への結合は、１位を介して生じる。
【００２６】
別の好ましい１態様では、カルバゾール環の環Ａ’への結合は、２位を介して生じる。
【００２７】
別の好ましい１態様では、カルバゾール環の環Ａ’への結合は、３位を介して生じる。
【００２８】
さらに別の好ましい１態様では、カルバゾール環の環Ａ’への結合は、４位を介して生じる。
【００２９】
したがって、たとえば、一般式（１）の化合物に対して、ｍ＝ｎ＝１で、Ｖ＝Ｗ＝単結合の場合には、一般式は、以下のとおりであり、ここで、以下の式は、本発明の非常に特に好ましい態様でもある。
【００３０】
【化２】
0006502334.tif 000003
【００３１】
さらに、たとえば、一般式（１）の化合物に対して、ｍ＝ｎ＝１で、Ｖ＝ＯでＷ＝単結合の場合には、一般式は、以下のとおりであり、ここで、以下の式は、本発明の非常に特に好ましい態様でもある。
【００３２】
【化３】
0006502334.tif 000004
【００３３】
さらに、たとえば、一般式（１）の化合物に対して、ｍ＝ｎ＝０の場合には、一般式は、以下のとおりであり、ここで、以下の式は、本発明の非常に特に好ましい態様でもある。
【００３４】
【化４】
0006502334.tif 000005
【００３５】
好ましい１態様では、化合物は、一般式（２）から選ばれ、
【００３６】
【化５】
0006502334.tif 000006
【００３７】
式中、追加的に使用される記号は、以下のとおりである：
Ｘは、出現毎に同一であるか異なり、ＮまたはＣＲ１であり；
Ｑは、出現毎に同一であるか異なり、Ｘ=Ｘ、Ｓ、ＯまたはＮＲ１、好ましくは、Ｘ=Ｘ、ＳまたはＯ、非常に好ましくは、Ｘ=ＸまたはＳ、非常に特に好ましくは、Ｘ=Ｘである。
【００３８】
したがって、非常に好ましくは、一般式（３）〜（１１）の化合物であり、
【００３９】
【化６−１】
0006502334.tif 000007
【００４０】
【化６−２】
0006502334.tif 000008
【００４１】
【化６−３】
0006502334.tif 000009
【００４２】
式中、一般式（３）〜（８）の化合物が、非常に特に好ましく、一般式（４）の化合物が、特別に好ましい。
【００４３】
式（１）〜（９）中のＸが、ＣＲ１であることが、さらに非常に特に好ましい。
【００４４】
好ましい１態様では、本発明は、式（４）の化合物に関し、好ましくは、ＸがＣＲ１であり、ｍ＝１である式（４）の化合物であり、非常に特に好ましくは、ＸがＣＲ１であり、ｍ＝１で、ＶがＯである式（４）の化合物であり、ここで、上記定義と好ましい態様は、その他の記号と添え字に適用される。
【００４５】
さらに好ましい１態様では、本発明は、ＸがＣＲ１であり、ｍ＝１で、ＶがＮ-Ａｒ３である式（４）の化合物に関し、ここで、上記定義と好ましい態様は、その他の記号と添え字に適用される。
【００４６】
本発明の意味でのさらに好ましい化合物は、以下の式（３ａ）の一つであり：
【００４７】
【化７】
0006502334.tif 000010
【００４８】
式中、ｓとｔは、０〜３の整数であることができ、ここで、ｓ＋ｔは、０〜６の整数であり、ｓ＋ｔは、好ましくは、４であり、ｓ＋ｔは、非常に好ましくは、２であり、ｓ＋ｔは、非常に特に好ましくは、１であり、および、ｓ＋ｔは、特別に好ましくは、０である。
【００４９】
本発明の意味でのさらに好ましい化合物は、以下の式（３ｂ）の一つであり：
【００５０】
【化８】
0006502334.tif 000011
【００５１】
式中、ｐは、１〜４の整数であり、好ましくは、丁度２であり、非常に好ましくは、丁度１である。
【００５２】
本発明の意味でのさらに好ましい化合物は、以下の式（３ｃ）の一つである。
【００５３】
【化９】
0006502334.tif 000012
【００５４】
さらに好ましい１態様では、本発明は、一般式（１２）の化合物に関し、
【００５５】
【化１０】
0006502334.tif 000013
【００５６】
式中、Ｖは、ＯもしくはＳであり、ここで、所与の定義と好ましい態様が、使用される記号と添え字に適用される。式（１２）の化合物中のＶが、Ｏであることが、非常に好ましい。
【００５７】
さらに好ましい１態様では、本発明は、一般式（１３）の化合物に関し、
【００５８】
【化１１】
0006502334.tif 000014
【００５９】
式中、Ｖは、ＯまたはＳであり、ここで、所与の定義と好ましい態様が、使用される記号と添え字に適用され、ここで、芳香族環ＡおよびＡ'は、各々最大１個の置換基Ｒ１を有し、すなわち、ｓは、０または１であり、ｔは、０または１であり、ここで、ｓ＋ｔは、０、１または２である。式（１３）の化合物中のＶが、Ｏであることが、非常に好ましい。
【００６０】
非常に好ましい１態様では、本発明は、一般式（１４）の化合物に関し、
【００６１】
【化１２】
0006502334.tif 000015
【００６２】
式中、所与の定義と好ましい態様が、使用される記号と添え字に適用され、ここで、芳香族環ＡおよびＡ'は、各々最大１個の置換基Ｒ１を有する。
【００６３】
非常に特に好ましい１態様では、本発明は、一般式（１５）の化合物に関し、
【００６４】
【化１３】
0006502334.tif 000016
【００６５】
式中、所与の定義と好ましい態様が、使用される記号と添え字に適用され、ここで、Ｒ１により置換された２個の芳香族環は、各々最大１個の置換基Ｒ１を有し、Ｒ１により置換された２個の環ＡおよびＡ'上のＲ１は、Ｈであることが、非常に好ましい。
【００６６】
非常に好ましい１態様では、本発明は、一般式（１６）の化合物に関し、
【００６７】
【化１４】
0006502334.tif 000017
【００６８】
式中、所与の定義と好ましい態様が、使用される記号と添え字に適用され、ここで、Ｒ１により置換された２個の芳香族環は、各々最大１個の置換基Ｒ１を有し、Ｒ１により置換された２個の環ＡおよびＡ'上のＲ１は、Ｈであることが、非常に好ましい。
【００６９】
非常に特に好ましい１態様では、本発明は、一般式（１７）の化合物に関し、
【００７０】
【化１５】
0006502334.tif 000018
【００７１】
式中、所与の定義と好ましい態様が、使用される記号と添え字に適用され、ここで、Ｒ１により置換された２個の芳香族環は、各々最大１個の置換基Ｒ１を有し、Ｒ１により置換された２個の環ＡおよびＡ'上のＲ１は、Ｈであることが、非常に好ましい。
【００７２】
非常に特に好ましい１態様では、本発明は、一般式（１８）の化合物に関し、
【００７３】
【化１６】
0006502334.tif 000019
【００７４】
式中、所与の定義と好ましい態様が、使用される記号と添え字に適用され、ここで、Ｒ１により置換された２個の芳香族環は、各々最大１個の置換基Ｒ１を有し、Ｒ１により置換された２個の環ＡおよびＡ'上のＲ１は、Ｈであることが、非常に好ましい。
【００７５】
さらに非常に特に好ましい１態様では、本発明は、一般式（１９）の化合物に関し、
【００７６】
【化１７】
0006502334.tif 000020
【００７７】
式中、所与の定義と好ましい態様が、使用される記号と添え字に適用され、ここで、Ｒ１により置換された２個の芳香族環は、各々最大１個の置換基Ｒ１を有し、Ｒ１により置換された２個の環ＡおよびＡ'上のＲ１は、Ｈであることが、非常に好ましく、ｐは、１〜４、好ましくは、１または２、非常に好ましくは、丁度２、および特別に好ましくは、丁度１の整数である。
【００７８】
さらに非常に特に好ましい１態様では、本発明は、一般式（２０）の化合物に関し、
【００７９】
【化１８】
0006502334.tif 000021
【００８０】
式中、所与の定義と好ましい態様が、使用される記号と添え字に適用され、ここで、Ｒ１により置換された２個の芳香族環は、各々最大１個の置換基Ｒ１を有し、Ｒ１により置換された２個の環ＡおよびＡ'上のＲ１は、Ｈであることが、非常に好ましく、ｐは、１〜４、好ましくは、１または２、非常に好ましくは、丁度２、および特別に好ましくは、丁度１の整数である。
【００８１】
さらに非常に特に好ましい１態様では、本発明は、一般式（２１）の化合物に関し、
【００８２】
【化１９】
0006502334.tif 000022
【００８３】
式中、所与の定義と好ましい態様が、使用される記号と添え字に適用され、ここで、Ｒ１により置換された２個の芳香族環は、各々最大１個の置換基Ｒ１を有し、Ｒ１により置換された２個の環ＡおよびＡ'上のＲ１は、Ｈであることが、非常に好ましく、ｐは、１〜４、好ましくは、１または２、非常に好ましくは、丁度２、および特別に好ましくは、丁度１の整数である。
【００８４】
さらに非常に特に好ましい１態様では、本発明は、一般式（２２）の化合物に関し、
【００８５】
【化２０】
0006502334.tif 000023
【００８６】
式中、所与の定義と好ましい態様が、使用される記号と添え字に適用され、ここで、Ｒ１により置換された２個の芳香族環は、各々最大１個の置換基Ｒ１を有し、Ｒ１により置換された２個の環ＡおよびＡ'上のＲ１は、Ｈであることが、非常に好ましく、ｐは、１〜４、好ましくは、１または２、非常に好ましくは、丁度２、および特別に好ましくは、丁度１の整数である。
【００８７】
Ｚは、好ましくは、単結合または５〜６０個の環原子を有する２価の芳香族もしくは複素環式芳香族環あるいは環構造、好ましくは、６〜６０個の環原子を有する芳香族環もしくは環構造であり、環もしくは環構造が、ＡおよびＡ'を含む環構造とも、ＥＴＧともブリッジしないこと好ましく、Ｚは、好ましくは、ピリジレン、ピリミジレン、フェニレン、ビフェニレンもしくはフルオレン、スピロ、テルフェニレン、チオフェン、フラン、ジベンゾフランもしくはジベンゾチオフェン基であり、フェニレン、ビフェニレンもしくはテルフェニレン基が、特に好ましく、フェニレン基が、非常に特に好ましい。
【００８８】
二個以上の基が、互いに環を形成してもよいという表現は、本出願の目的のためには、特に、二個の基が化学結合により互いに結合する意味で使用されることを意図されている。これは、以下のスキームにより図解される。
【００８９】
【化２１】
0006502334.tif 000024
【００９０】
しかしながら、さらに、上記言及した表現は、二個の基の一つが水素である場合には、第二の基は、水素原子が結合した位置で結合して環を形成する意味で使用されることを意図されている。これは、以下のスキームにより図解される。
【００９１】
【化２２】
0006502334.tif 000025
【００９２】
ここで、縮合アリール基は、互いに縮合した２個以上の芳香族環を含むアリール基の意味で使用され、換言すれば、それらは、一以上の芳香族結合を共有する。対応する定義が、ヘテロアリール基にあてはまる。縮合アリール基の例は、それらの環原子の数にかかわらず、ナフチル、アントラセニル、ピレニル、フェナントレニルおよびペリレニルである。縮合ヘテロアリール基の例は、キノリニル、インドリル、カルバゾリルおよびアクリジニルである。
【００９３】
以下が、本出願の意味での化学基の一般的定義である。
【００９４】
アリール基は、本発明の意味では、６〜６０個の芳香族環原子を含有し、ヘテロアリール基は、本発明の意味では、５〜６０個の芳香族環原子を含み、その中の少なくとも１つはヘテロ原子である。ヘテロ原子は、好ましくは、Ｎ、ＯおよびＳから選択される。これが基本的な定義である。他の選好が、たとえば、芳香族環原子もしくはヘテロ原子の数に関して、本発明の説明で示される場合には、これらが、適用される。
【００９５】
ここで、アリール基またはヘテロアリール基は、簡単な芳香族環、すなわち、ベンゼン、または簡単な複素環式芳香族環、たとえば、ピリジン、ピリミジン、チオフェン等、または縮合（縮合環化）芳香族もしくは複素環式芳香族多環、たとえば、ナフタレン、フェナントレン、キノリンもしくはカルバゾール等のいずれかの意味で使用される。縮合（縮合環化）芳香族もしくは複素環式芳香族多環は、本発明の意味では、互いに縮合した２個以上の簡単な芳香族もしくは複素環式芳香族環から成る。
【００９６】
本発明の意味で、電子不足ヘテロアリール基は、少なくとも２つのヘテロ原子を含む５員ヘテロアリール環基、たとえば、イミダゾール、オキサゾール、オキサジアゾール等、または少なくとも１つのヘテロ原子を含む６員ヘテロアリール環基、たとえば、ピリジン、ピリミジン、ピラジン、トリアジン等と定義される。さらなる６員アリールもしくは６員ヘテロアリール基がこれらの基に縮合してもよく、たとえば、ベンズイミダゾール、キノリンもしくはフェナントロリンがその場合である。
【００９７】
アリールもしくはヘテロアリール基は、各々上記言及した基により置換されていてもよく、任意の所望の位置を介して、芳香族または複素環式芳香族構造に連結していてもよいが、特に、ベンゼン、ナフタレン、アントラセン、フェナントレン、ピレン、ジヒドロピレン、クリセン、ペリレン、フルオランテン、ベンズアントラセン、ベンゾフェナントレン、テトラセン、ペンタセン、ベンゾピレン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナンスリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナンスリイミダゾール、ピリドイミダゾール、ピラジンイミダゾール、キノキサリンイミダゾール、オキサゾール、ベンズオキサゾール、ナフトオキサゾール、アントロオキサゾール、フェナンスロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、ピラジン、フェナジン、ナフチリジン、アザカルバゾール、ベンゾカルボリン、フェナンスロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基の意味で使用される。
【００９８】
本発明の定義にしたがって、アリールオキシ基は、酸素原子を介して結合する上記定義のとおりのアリール基の意味で使用される。同様の定義が、ヘテロアリールオキシ基にあてはまる。
【００９９】
芳香族環構造は、本発明の意味では、環構造中に６〜６０個のＣ原子を含有する。複素環式芳香族環構造は、本発明の意味では、５〜６０個の芳香族環原子を含み、その中の少なくとも１つはヘテロ原子である。ヘテロ原子は、好ましくはＮ、Ｏおよび／またはＳから選択される。芳香族または複素環式芳香族環構造は、本発明の意味では、必ずしもアリールまたはヘテロアリール基だけを含有するとは限らない構造であって、複数のアリールまたはヘテロアリール基が、非芳香族単位（好ましくは、Ｈ以外の原子は１０％未満）、たとえば、ｓｐ３混成のＣ、Ｓｉ、ＮもしくはＯ原子、ｓｐ２混成のＣもしくはＮ原子またはｓｐ混成のＣ原子などによって連結されていてもよい構造の意味で使用されることを意図されている。たとえば9,9’-スピロビフルオレン、9,9-ジアリールフルオレン、トリアリールアミン、ジアリールエーテル、スチルベン等の構造は、２以上のアリール基が、たとえば、直鎖あるいは環状アルキル、アルケニルもしくはアルキニル基により、もしくはシリル基により連結される構造であるから、同様に、本発明の意味での芳香族環構造の意味で使用されることを意図されている。さらに、たとえば、ビフェニル、テルフェニルもしくはジフェニルトリアジン等の二個以上のアリールもしくはヘテロアリール基が、単結合を介して互いに結合する構造も、本発明の意味での芳香族もしくは複素環式芳香族環構造の意味で使用される。
【０１００】
５〜６０個の芳香族環原子を有する芳香族または複素環式芳香族環構造は、各場合に、上記定義された基により置換されていてもよく、任意の所望の位置で、芳香族または複素環式芳香族構造に連結していてもよいが、特に、ベンゼン、ナフタレン、アントラセン、ベンズアントラセン、フェナントレン、ベンゾフェナントレン、ピレン、クリセン、ペリレン、フルオランテン、ナフタセン、ペンタセン、ベンゾピレン、ビフェニル、ビフェニレン、テルフェニル、テルフェニレン、クアテルフェニル、フルオレン、スピロビフルオレン、ジヒドロフェナントレン、ジヒドロピレン、テトラヒドロピレン、cis-またはtrans-インデノフルオレン、トルキセン、イソトルキセン、スピロトルキセン、スピロイソトルキセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、インドロカルバゾール、インデノカルバゾール、ピリジン、キノリン、イソキノリン、アクリジン、フェナンスリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナンスリイミダゾール、ピリドイミダゾール、ピラジンイミダゾール、キノキサリンイミダゾール、オキサゾール、ベンゾオキサゾール、ナフトオキサゾール、アントロオキサゾール、フェナンスロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナンスロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールまたはこれら構造の組み合わせから得られる基の意味で使用される。
【０１０１】
本発明の目的のために、１〜４０個のＣ原子を有する直鎖アルキル基または３〜４０個のＣ原子を有する分岐あるいは環状アルキル基または２〜４０個のＣ原子を有するアルケニルもしくはアルキニル基は、ここで、加えて、個々のＨ原子もしくはＣＨ２基は、基の定義の元で上記言及した基により置換されていてよく、好ましくは、基メチル、エチル、n-プロピル、i-プロピル、n-ブチル、i-ブチル、s-ブチル、t-ブチル、2-メチルブチル、n-ペンチル、s-ペンチル、シクロペンチル、ネオペンチル、ｎ-ヘキシル、シクロヘキシル、ネオヘキシル、n-ヘプチル、シクロヘプチル、n-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、ヘプチニルまたはオクチニルの意味で使用される。１〜４０個のＣ原子を有するアルコキシもしくはチオアルキル基は、好ましくは、メトキシ、トリフルオロメトキシ、エトキシ、n-プロポキシ、i-プロポキシ、n-ブトキシ、i-ブトキシ、s-ブトキシ、t-ブトキシ、n-ペントキシ、s-ペントキシ、2-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシ、2,2,2-トリフルオロエトキシ、メチルチオ、エチルチオ、n-プロピルチオ、i-プロピルチオ、n-ブチルチオ、i-ブチルチオ、s-ブチルチオ、t-ブチルチオ、n-ペンチルチオ、s-ペンチルチオ、n-ヘキシルチオ、シクロヘキシルチオ、n-ヘプチチオル、シクロヘプチルチオ、n-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニルチオル、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオまたはオクチニルチオの意味で使用される。
【０１０２】
基ＥＴＧは、好ましくは、１以上の基Ｒ１により置換されてよい電子不足複素環式芳香族基である。さらに特に好ましくは、少なくとも１つが、好ましくは、少なくとも２つが、非常に好ましくは、少なくとも３つが窒素原子である６個の芳香族環原子を有する複素環式芳香族基または、少なくとも２つが、ヘテロ原子であり、好ましくは、少なくとも１つが窒素原子である５個の芳香族環原子を有する複素環式芳香族基であり、Ｒ１により置換されてよく、ここで、さらなるアリールもしくはヘテロアリール基が、各場合に、これらの基に縮合してもよい。
【０１０３】
ここで、好ましい電子不足複素環式芳香族基は、以下の基から選ばれ、
【０１０４】
【化２３】
0006502334.tif 000026
【０１０５】
式中、破線の結合は、結合位置の印であり、Ｒ１は上記定義されるとおりであり、および
Ｑ'は、出現毎に同一であるか異なり、ＣＲ１またはＮであり；および
Ｑ"は、ＮＲ１、ＯまたはＳであり；
ここで、少なくとも一つのＱ'は、Ｎであり、および/または少なくとも一つのＱ"は、ＮＲ１である。
【０１０６】
電子不足複素環式芳香族基の好ましい例は、ピリジン、ピラジン、ピリミジン、ピリダジン、1,2,4-トリアジン、1,3,5-トリアジン、キノリン、イソキノリン、キノキサリン、ピラゾール、イミダゾール、ベンズイミダゾール、チアゾール、ベンゾチアゾール、オキサゾールもしくはベンズオキサゾールであり、それぞれ、Ｒ１で置換されてよい。さらにより好ましくは、電子輸送基は、一以上の基Ｒ１で置換されたピリジン、ピラジン、ピリミジン、ピリダジンおよび1,3,5-トリアジンである。
【０１０７】
非常に好ましい電子不足複素環式芳香族基は、以下の基から選ばれる。
【０１０８】
【化２４】
0006502334.tif 000027
【０１０９】
ＥＴＧ中の置換基Ｒ１は、好ましくは、Ｈまたは各場合に一以上の基Ｒ２で置換されてよい５〜６０個の芳香族環原子を有する芳香族もしくは複素環式芳香族環構造より成る基から選ばれ、ここで、式（Ｅ−１１）、（Ｅ−１７）および（Ｅ−１８）の基がさらにより好ましく、式（Ｅ−１１）の基が、最も好ましい。
【０１１０】
非常に特に好ましいＥＴＧの例は、以下の基であり、一以上のＲ２基で置換されてよく、互いに独立しており、ここで、破線の結合は、基Ａｒ１とＡｒ２への結合位置を示す。
【０１１１】
【化２５−１】
0006502334.tif 000028
【０１１２】
【化２５−２】
0006502334.tif 000029
【０１１３】
【化２５−３】
0006502334.tif 000030
【０１１４】
電子輸送基は、好ましくは、−１．３ｅＶより低い、非常に好ましくは、−２．５ｅＶより低い、非常に特に好ましくは、−２．７ｅＶより低い、ＬＵＭＯ（最低非占分子軌道）エネルギーを有する。電子輸送基のＬＵＭＯエネルギーは、以下に記載される方法を使用して決定される。計算においては、電子輸送基は単離されていると見なされる。式（Ｅ−１１）〜（Ｅ−３４）の基において、破線の結合はフェニル基への結合により置き代えられる。たとえば、以下の化合物が、式（Ｅ−１９）の電子輸送基のＬＵＭＯエネルギーの計算のために使用される。
【０１１５】
【化２６】
0006502334.tif 000031
【０１１６】
材料の分子軌道、特に、最高占有分子軌道（ＨＯＭＯ）と最低非占分子軌道（ＬＵＭＯ）、そのエネルギー準位と最低三重項状態のエネルギーＴ１もしくは最低励起一重項状態のエネルギーＳ１とを、本出願において量子化学計算によって決定することができる。金属を含まない有機物質を計算するために、まず、「基底状態／準実験的／デフォルトスピン／ＡＭ１／電荷０／一重項スピン」法を使用して、最初に幾何学的な最適化を実施する。続いて幾何学的な最適化を基準にしてエネルギー計算を実施する。エネルギー計算は、引き続き「６−３１Ｇ（ｄ）」ベースセットと共に「ＴＤ−ＳＣＦ／ＤＦＴ／デフォルトスピン／Ｂ３ＰＷ９１」法を使用してなされる（電荷０／一重項スピン）。有機金属化合物に対しては、ジオメトリーは、「基底状態／Ｈａｒｔｒｅｅ−Ｆｏｃｋ／デフォルトスピン／ＬａｎＬ２ＭＢ／電荷０／一重項スピン」を介して最適化される。エネルギー計算は「ＬａｎＬ２ＤＺ」基本セットが金属原子のために使用され、「６−３１Ｇ（ｄ）」基本セットがリガンドのために使用されるという相違の他は上記記載のとおりの有機物質と同様に実行される。エネルギー計算は、ＨＯＭＯエネルギー準位ＨＥｈもしくはＬＵＭＯエネルギー準位ＬＥｈを、ハートリー単位で与えるサイクリックボルタンメトリ測定を参照して較正される電子ボルトにおけるＨＯＭＯとＬＵＭＯエネルギー準位は、以下のとおりに、そこから決定される。
【０１１７】
ＨＯＭＯ（ｅＶ）＝（（ＨＥｈ＊２７．２１２）−０．９８９９）／１．１２０６
ＬＵＭＯ（ｅＶ）＝（（ＬＥｈ＊２７．２１２）−２．００４１）／１．３８５
これらの値は、本願の目的のために、材料の各々のＨＯＭＯおよびＬＵＭＯエネルギー準位としてみなすべきである。
【０１１８】
最低三重項準位Ｔ１を、上記量子化学計算から明らかな、最低エネルギーを有する三重項状態のエネルギーとして定義する。
【０１１９】
最低励起一重項準位Ｓ１を、上記量子化学計算から明らかな、最低エネルギーを有する励起一重項状態のエネルギーとして定義する。
【０１２０】
ここに記載された方法は、使用されるソフトウエアパッケージとは独立しており、常に同じ結果が得られる。この目的のためによく利用されるプログラムの例は、「ガウシアン０９Ｗ  （Ｇａｕｓｓｉａｎ  Ｉｎｃ．）とＱ−Ｃｈｅｍ  ４．１  （Ｑ−Ｃｈｅｍ，  Ｉｎｃ．）」である。
【０１２１】
さらに好ましくは、電子輸送基は、電子移動度μが、１０−６ｃｍ２／（Ｖｓ）以上、非常に好ましくは、１０−５ｃｍ２／（Ｖｓ以上）、非常に特に好ましくは、１０−４ｃｍ２／（Ｖｓ）以上であることを特徴とする。ＥＴＧのＬＵＭＯエネルギーの決定と同様に、ＥＴＧは単離されていると見なされる。さらに、式（Ｅ−１１）〜（Ｅ−３４）の基において、破線の結合はフェニル基への結合により置き代えられる。
【０１２２】
式（１）の化合物において、ＬＵＭＯは、好ましくは、電子輸送基上で局在化される。ＬＵＭＯは、電子輸送基上で８０％以上局在化されると非常に好ましく、さらに特に好ましくは、ＬＵＭＯは、カルバゾール基上で全く局在化されない。本発明の化合物のＨＯＭＯとＬＵＭＯの絶対値が、全く重複しないことが、特別に好ましい。当業者は、軌道の絶対値の重複（波長関数の絶対値の重複積分）を決定することに全く困難性を有さない。この目的のために、ここで示された計算法が使用され、９０％の確率密度を有する軌道が仮定される。
【０１２３】
Ａｒ３は、好ましくは、５〜３０個の環原子を有する芳香族環もしくは環構造であり、各場合に、１以上の基Ｒ２によりそれぞれ置換されてよく、１以上の基Ｒ３により置換されてよい。
【０１２４】
Ａｒ３は、非常に好ましくは、５〜３０個の環原子を有する芳香族環もしくは環構造であり、各場合に、１以上の基Ｒ２によりそれぞれ置換されてよく、１以上の基Ｒ３により置換されてよく、ここで、Ａｒ３は、非置換であることが、さらにより好ましい。
【０１２５】
非常に特に好ましい芳香族基は、フェニル、ビフェニル、テルフェニルおよびクアテルフェニルである。
【０１２６】
Ａｒ３は、非常に好ましくは、５〜３０個の環原子を有する複素環式芳香族環もしくは環構造であり、各場合に、１以上の基Ｒ２によりそれぞれ置換されてよく、１以上の基Ｒ３により置換されてよく、ここで、Ａｒ３は、非置換であることが、さらにより好ましい。
【０１２７】
非常に特に好ましい複素環式芳香族基は、フラン、ジベンゾフラン、チオフェン、ベンゾチオフェン、ジベンゾチオフェン、カルバゾール、フェナンスリジンおよびキノキサリンである。
【０１２８】
好ましい１態様では、基Ｒ４は、互いにブリッジするか、または、基Ｒ４は、Ｏ、Ｓ、ＮＡｒ３もしくはＣ（Ｒ２）２によりブリッジする。
【０１２９】
非常に好ましい１態様では、ｐ＝２であり、２つの基Ｒ４は、閉環を形成し、その結果特別に好ましくは、インデノカルバゾールもしくはインドロカルバゾールを形成し、それらは、順に、互いに独立する１以上のＲ２により置換されてよい。
【０１３０】
さらに好ましい１態様では、基Ｒ４は、互いにブリッジしない。
【０１３１】
さらに好ましい１態様では、基Ｒ４は、カルバゾールとブリッジしない。
【０１３２】
本発明の好ましい１態様では、Ｒ４は、出現毎に同一であるか異なり、Ｎ（Ｒ２）２、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環式アルキル、アルケニル、アルキニル、アルコキシ、アルキルアルコキシもしくはチオアルコキシ基（夫々、１以上の基Ｒ２により置換されてよい。）、各場合に、１以上の基Ｒ２により置換されてよい５〜６０個の芳香族環原子を有する芳香族もしくは複素環式芳香族環構造、１以上の基Ｒ２により置換されてよい５〜６０個の芳香族環原子を有するアリールオキシ、アリールアルコキシもしくはヘテロアリールオキシ基、１以上の基Ｒ２により置換されてよい１０〜４０個の芳香族環原子を有するジアリールアミノ基、ジヘテロアリールアミノ基もしくはアリールヘテロアリールアミノ基または２個以上のこれらの基の組み合わせであって；ここで、２個以上の隣接する基Ｒ４は、単環式あるいは多環式の脂肪族もしくは芳香族環構造を互いに形成してよい。
【０１３３】
本発明の非常に好ましい１態様では、Ｒ４は、出現毎に同一であるか異なり、各場合に、１以上の基Ｒ２により置換されてよい５〜６０個の芳香族環原子を有する芳香族もしくは複素環式芳香族環構造、１以上の基Ｒ２により置換されてよい５〜６０個の芳香族環原子を有するアリールオキシ、アリールアルコキシもしくはヘテロアリールオキシ基、１以上の基Ｒ２により置換されてよい１０〜４０個の芳香族環原子を有するジアリールアミノ基、ジヘテロアリールアミノ基もしくはアリールヘテロアリールアミノ基または２個以上のこれらの基の組み合わせであって；ここで、２個以上の隣接する基Ｒ４は、単環式あるいは多環式の脂肪族もしくは芳香族環構造を互いに形成してよい。
【０１３４】
Ｒ４は、特に好ましくは、出現毎に同一であるか異なり、各場合に、１以上の基Ｒ２により置換されてよい５〜６０個の芳香族環原子を有する芳香族もしくは複素環式芳香族環構造であって；ここで、２個以上の隣接する基Ｒ４は、多環式の芳香族環構造を互いに形成してよい。
【０１３５】
Ｒ４に対する非常に特に好ましい芳香族もしくは複素環式芳香族環構造は、各々１以上の基Ｒ２により置換されてよいフェニル、ビフェニル、テルフェニル、クアテルフェニル、カルバゾール、ジベンゾフラニルであり、非常に特に好ましくは、非置換である。
【０１３６】
本発明による化合物は、スキーム１と２にしたがって調製され得る。
【０１３７】
対応するモノボロン酸をスズキカップリングと引き続くシリル化により調製することができる（スキーム１）。さらなる選択肢は、ブッフバルトカップリングと引き続くシリル化による１臭素化物から出発して対応するモノボロン酸を調製することである（スキーム２）。スズキカップリングを介するこれらのモノボロン酸と対応する臭素化アリールと塩素化アリールとの反応は、目標化合物をもたらす。
【０１３８】
【化２７】
0006502334.tif 000032
【０１３９】
式中、上記所与の定義とその好ましい態様が、使用される記号と添え字に適用される。
【０１４０】
スズキ反応は、当業者に周知であり、当業者は、当分野の一般的専門知識を考慮して、クレームされた範囲の化合物を調製するために、本発明の化合物に対して反応とその公知の変形を適用することに何の困難性も有さない。さらに、スズキ反応およびブッフバルト反応の両者においては、化学官能基を、置換基とＡおよびＡ'環を含む構造との間で交換することができる。これは、ＥＴＧまたはカルバゾールを含む置換基が、ボロン酸を含むことができ、ここでＡおよびＡ'環を含む構造がハロゲン化物を含むことを意味する。以下のスキームは、より特別な場合を参照する例により、前記プロセスの適用を例示し、上記定義が使用する記号と添え字に適用される。Ｈａｌは、ハロゲン化物であり、好ましくは、ＢｒもしくはＩである。
【０１４１】
したがって、本発明は、スズキカップリングによる本発明の化合物の製造方法にも関する。
【０１４２】
【化２８】
0006502334.tif 000033
【０１４３】
スキーム３
本発明の化合物の調製のためのさらなる選択肢は、２ハロゲン化物（Ｈａｌ＝Ｂｒ、Ｉ）と１当量の対応するボロン酸との反応と引き続くスズキカップリングより、所望の化合物をもたらし、合成手順は、スキーム１で示されるのと同様の工程を使用する。
【０１４４】
さらなる選択肢は、２ハロゲン化物と２当量のＥＴＧのボロン酸との反応である。
【０１４５】
【化２９】
0006502334.tif 000034
【０１４６】
スキーム４
多くの２ハロゲン化物と２ボロン酸が、市販されているか、またはスキーム５で示されるとおりに合成することができる。それらは、引き続き、スズキカップリングにより所望の生成物に変換することができる。
【０１４７】
【化３０】
0006502334.tif 000035
【０１４８】
スキーム５
本発明の化合物の調製のためのさらなる選択肢は、カルバゾール誘導体の反応と、引き続くウルマンもしくはブッフバルトカップリングである。
【０１４９】
【化３１】
0006502334.tif 000036
【０１５０】
本発明の化合物の合成のために示されるプロセスは、例とみなされるべきである。当業者は、当分野の一般的専門知識の範囲内で代替合成経路を開発することができるであろう。
【０１５１】
以下の概観は、ここで説明されたプロセスの一つにより調製することができる化合物の例示を含む。
【０１５２】
【化３２−１】
0006502334.tif 000037
【０１５３】
【化３２−２】
0006502334.tif 000038
【０１５４】
【化３２−３】
0006502334.tif 000039
【０１５５】
【化３２−４】
0006502334.tif 000040
【０１５６】
【化３２−５】
0006502334.tif 000041
【０１５７】
【化３２−６】
0006502334.tif 000042
【０１５８】
【化３２−７】
0006502334.tif 000043
【０１５９】
【化３２−８】
0006502334.tif 000044
【０１６０】
【化３２−９】
0006502334.tif 000045
【０１６１】
【化３２−１０】
0006502334.tif 000046
【０１６２】
【化３２−１１】
0006502334.tif 000047
【０１６３】
【化３２−１２】
0006502334.tif 000048
【０１６４】
【化３２−１３】
0006502334.tif 000049
【０１６５】
【化３２−１４】
0006502334.tif 000050
【０１６６】
【化３２−１５】
0006502334.tif 000051
【０１６７】
【化３２−１６】
0006502334.tif 000052
【０１６８】
本発明は、さらに、式（１）の化合物の、電子素子での、好ましくは、電子輸送層でのおよび/または発光層での使用に関する。
【０１６９】
本発明の電子素子は、好ましくは、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（ＯＬＥＴ）、有機太陽電池（Ｏ-ＳＣ）、有機光学検査素子、有機光受容器、有機電場消光素子（ＯＦＱＤ）、有機発光電子化学電池（ＯＬＥＣ、ＬＥＥＣ、ＬＥＣ）、有機レーザーダイオード（Ｏ-ｌａｓｅｒ）および有機発光ダイオード（ＯＬＥＤ）より成る群から選ばれる。特に好ましくは、有機エレクトロルミッセンス素子、非常に特に好ましくは、ＯＬＥＣおよびＯＬＥＤ、特別に好ましくは、ＯＬＥＤである。
【０１７０】
式（１）の化合物を含む有機層は、好ましくは、電子輸送機能を有する層である。特に好ましくは、電子注入層、電子輸送層、正孔ブロック層または発光層である。
【０１７１】
さらに非常に特に好ましい１態様では、一般式（１）の化合物は、発光層中で、特に、マトリックス材料として用いられる。
【０１７２】
本出願にしたがう正孔輸送層は、アノードと発光層との間に位置する正孔輸送機能を有する層である。
【０１７３】
本出願にしたがう電子輸送層は、カソードと発光層との間に位置する電子輸送機能を有する層である。
【０１７４】
正孔注入層と電子ブロック層は、本出願の意味では、正孔輸送層の特別な態様の意味で使用される。アノードと発光層との間の複数の正孔輸送層の場合には、正孔注入層は、アノードに直接隣接するかまたはアノードの単一被覆によってのみそこから分離される正孔輸送層である。アノードと発光層との間の複数の正孔輸送層の場合には、電子ブロック層は、アノード側の発光層に直接隣接する正孔輸送層である。
【０１７５】
既に上記言及したとおり、式（１）の化合物は、好ましい１態様では、特に、有機エレクトロルミッセンス素子で、たとえば、ＯＬＥＤもしくはＯＬＥＣで、有機電子素子の発光層でマトリックス材料として使用される。式（１）のマトリックス材料は、一以上のドーパント、好ましくは、燐光ドーパントと組み合わせて電子素子中に存在する。
【０１７６】
用語燐光ドーパントは、典型的には、発光が、スピン禁制遷移、たとえば、励起三重項状態または比較的高いスピン量子数を有する状態、たとえば、五重項状態からの遷移により生じる化合物を包含する。
【０１７７】
適切な燐光発光ドーパントは、特に、適切な励起により、好ましくは、可視域で発光する化合物であり、加えて、２０より大きい、好ましくは、３８〜８４の、特に好ましくは、５６〜８０の原子番号を有する少なくとも一つの原子を含む。使用される燐光発光エミッターは、好ましくは、銅、モリブデン、タングステン、レニウム、ルテニウム、オスミウム、ロジウム、イリジウム、パラジウム、白金、銀、金またはユウロピウムを含む化合物、特に、イリジウム、白金または銅を含む化合物である。
【０１７８】
すべてのルミネッセントイリジウム、白金または銅錯体が、本発明の意味で、燐光化合物とみなされる。燐光ドーパントの例は、以下のセクションで示される。
【０１７９】
マトリックス材料とドーパントとを含む系中のドーパントは、混合物中でその割合がより少ない成分の意味で使用される。対応して、マトリックス材料とドーパントとを含む系中のマトリックス材料は、混合物中でその割合がより多い成分の意味で使用される。
【０１８０】
発光層中のマトリックス材料の割合は、この場合、蛍光発光層に対しては、５０．０〜９９．９体積％、好ましくは、８０．０〜９９．５体積％、特に好ましくは、９２．０〜９９．５体積％であり、燐光発光層に対しては、８５．０〜９７．０体積％である。
【０１８１】
対応して、ドーパントの割合は、蛍光発光層に対しては、０．１〜５０．０体積％、好ましくは、０．５〜２０．０体積％、特に好ましくは、０．５〜８．０体積％であり、燐光発光層に対しては、３．０〜１５．０体積％である。
【０１８２】
有機エレクトロルミネッセンス素子の発光層は、また、複数のマトリックス材料（混合マトリックス系）および/または複数のドーパントを含む系をも含んでもよい。この場合にも、ドーパントは、一般的には、系中でその割合がより少ない材料であり、マトリックス材料は、系中でその割合がより多い材料である。しかしながら、個々の場合では、系中の個々のマトリックス材料の割合は、個々のドーパントの割合よりもより少なくてよい。
【０１８３】
本発明のさらに好ましい１態様では、式（１）の化合物は、混合マトリックス系の成分として使用される。混合マトリックス系は、好ましくは、二または三種の異なるマトリックス材料、特に好ましくは、二種の異なるマトリックス材料を含む。ここで、二種の材料の一つは、好ましくは、正孔輸送特性を有する材料であり、他方は電子輸送特性を有する材料である。しかしながら、混合マトリックス成分の所望の電子輸送および正孔輸送特性は、単一の混合マトリックス成分中で主としてまたは完全に結合されてもよく、この場合には、さらなる混合マトリックス成分が他の機能を果たす。ここで、二種の異なるマトリックス材料は、１：５０〜１：１、好ましくは、１：２０〜１：１、特に好ましくは、１：１０〜１：１、非常に特に好ましくは、１：４〜１：１の比で存在してよい。混合マトリックス系は、好ましくは、燐光有機エレクトロルミッセンス素子中で用いられる。混合マトリックス系に関するより正確な情報は、特に、出願WO 2010/108579で得られる。
【０１８４】
本発明の化合物と組み合わせて混合マトリックス系のマトリックス成分として使用することのできる特に適するマトリックス材料は、どの型のドーパントが混合マトリックス系に使用されるかに応じて、以下に示される燐光ドーパントのための好ましいマトリックス材料または蛍光ドーパントのための好ましいマトリックス材料から選ばれる。
【０１８５】
本発明は、さらに、少なくとも一つの式（１）の化合物と、蛍光エミッター、燐光エミッター、ホスト材料、マトリックス材料、電子輸送材料、電子注入材料、正孔伝導材料、正孔注入材料、電子ブロック材料、正孔ブロック材料、n-ドーパントおよびp-ドーパントより成る群から選ばれる少なくとも一つのさらなる有機半導体材料とを含む組成物に関する。
【０１８６】
ここで、n-ドーパントは、還元剤、すなわち、電子供与剤の意味で使用される。n-ドーパントの好ましい例は、Ｗ（ｈｐｐ）４とWO2005/086251 A2にしたがうさらなる電子リッチ金属錯体、Ｐ=Ｎ化合物（たとえば、WO2012/175535 A1、WO2012/175219 A1）、ナフチレンカルボジイミド（たとえば、WO2012/168358 A1）、フルオレン（たとえば、WO2012/031735 A1）、フリーラジカルとジラジカル（たとえば、EP1837926 A1、WO2007/107306 A1）、ピリジン（たとえば、EP2452946 A1、EP2463927 A1）、N-ヘテロ環化合物（たとえば、WO2009/000237 A1）およびアクリジンとフェナジン（たとえば、US2007/145355 A1）である。
【０１８７】
ここで、ｐ-ドーパントは、酸化剤、すなわち、電子受容剤の意味で使用される。p-ドーパントの好ましい例は、Ｆ４-ＴＣＮＱ、Ｆ６-ＴＮＡＰ、ＮＤＰ-２（Novaled）、ＮＤＰ-９（Novaled）、キノン（たとえば、EP1538684 A1、WO2006/081780 A1、WO2009/003455 A1、WO2010/097433 A1）、ラジアレン（たとえば、EP1988587 A1、US2010/102709 A1、EP2180029 A1、WO2011/131185 A1、WO2011134458 A1、US2012/223296 A1）、Ｓ-含有遷移金属錯体（たとえば、WO2007/134873 A1、WO2008/061517 A2、WO2008/061518 A2、DE102008051737 A1、WO2009/089821 A1、US2010/096600 A1）、ビスイミダゾール（たとえば、WO2008/138580 A1）、フタロシアニン（たとえば、WO2008/058525 A2）、ボラートテトラアザペンタレン（たとえば、WO2007/115540 A1）、フラーレン（たとえば、DE102010046040 A1）および主族ハロゲン化物（たとえば、WO2008/128519 A2）である。
【０１８８】
本発明は、また、少なくとも一つの式（１）の化合物と少なくとも一つのさらなるマトリックス材料とを含む組成物に関する。
【０１８９】
本発明は、また、少なくとも一つの式（１）の化合物と少なくとも一つの広バンドギャップ材料とを含む組成物に関し、広バンドギャップ材料は、US 7,294,849の開示の意味での材料の意味で使用される。これらの系は、エレクトロルミッセンス素子で特に有利な性能データを呈する。
【０１９０】
本発明は、また、少なくとも一つの式（１）の化合物と少なくとも一つのさらなるマトリックス材料と少なくとも一つの燐光エミッターとを含む組成物に関する。
【０１９１】
本発明は、また、少なくとも一つの式（１）の化合物と少なくとも一つの広バンドギャップ材料と少なくとも一つの燐光エミッターとを含む組成物に関する。
【０１９２】
混合マトリックス系での使用のための好ましい燐光ドーパントは、以下に示される好ましい燐光ドーパントである。
【０１９３】
燐光ドーパントの例は、出願WO 2000/70655、WO 2001/41512、WO 2002/02714、WO 2002/15645、EP 1191613、EP 1191612、EP 1191614、WO 2005/033244、WO 2005/019373およびUS2005/0258742に見出すことができる。一般的には、燐光発光ＯＬＥＤのために先行技術にしたがって使用され、有機エレクトロルミネッセンス素子分野の当業者に知られるようなすべての燐光発光錯体が適切である。
【０１９４】
燐光ドーパントの明確な例が、以下の表により示される。
【０１９５】
【化３３−１】
0006502334.tif 000053
【０１９６】
【化３３−２】
0006502334.tif 000054
【０１９７】
【化３３−３】
0006502334.tif 000055
【０１９８】
【化３３−４】
0006502334.tif 000056
【０１９９】
【化３３−５】
0006502334.tif 000057
【０２００】
【化３３−６】
0006502334.tif 000058
【０２０１】
【化３３−７】
0006502334.tif 000059
【０２０２】
【化３３−８】
0006502334.tif 000060
【０２０３】
【化３３−９】
0006502334.tif 000061
【０２０４】
【化３３−１０】
0006502334.tif 000062
【０２０５】
【化３３−１１】
0006502334.tif 000063
【０２０６】
好ましい蛍光ドーパントは、アリールアミンのクラスから選ばれる。本発明の意味でのアリールアミンもしくは芳香族アミンは、窒素に直接結合した３個の置換あるいは非置換芳香族もしくは複素環式芳香族環構造を含む化合物の意味で使用される。これら芳香族もしくは複素環式芳香族環構造の少なくとも１個は、好ましくは、縮合環構造であり、特に好ましくは、少なくとも１４個の芳香族環原子を有する。これらの好ましい例は、芳香族アントラセンアミン、芳香族アントラセンジアミン、芳香族ピレンアミン、芳香族ピレンジアミン、芳香族クリセンアミンもしくは芳香族クリセンジアミンである。芳香族アントラセンアミンは、一個のジアリールアミノ基が、アントラセン基に直接、好ましくは、9-位で結合する化合物の意味で使用される。芳香族アントラセンジアミンは、二個のジアリールアミノ基が、アントラセン基に直接、好ましくは、9.10-位で結合する化合物の意味で使用される。芳香族ピレンアミン、ピレンジアミン、クリセンアミンおよびクリセンジアミンは、同様に定義され、ここで、ジアリールアミノ基は、好ましくは、ピレンに、1位もしくは1.6-位で結合する。さらに好ましいドーパントは、たとえば、WO 2006/108497もしくはWO 2006/122630にしたがうインデノフルオレンアミンあるいはインデノフルオレンジアミン、たとえば、WO 2008/006449にしたがうベンゾインデノフルオレンアミンもしくベンゾインデノフルオレンジアミン、および、たとえば、WO 2007/140847にしたがうジベンゾインデノフルオレンアミンとジベンゾインデノフルオレンジアミンおよびWO 2010/ 012328に開示された縮合アリール基を含むインデノフルオレン誘導体である。
【０２０７】
好ましくは、蛍光ドーパントのための適切なマトリックス材料は、式（１）の化合物に加えて、種々のクラスの物質からの材料である。好ましいマトリックス材料は、オリゴアリーレン（たとえば、EP 676461にしたがう2,2’,7,7’-テトラフェニルスピロビフルオレンもしくはジナフチルアントラセン）、特に、縮合芳香族基を含むオリゴアリーレン、オリゴアリーレンビニレン（たとえば、ＤＰＶＢｉもしくはEP 676461にしたがうスピロ-ＤＰＶＢｉ）、ポリポダル金属錯体（たとえば、WO 2004/081017にしたがう）、正孔伝導化合物（たとえば、WO 2004/058911にしたがう）、電子伝導化合物、特に、ケトン、ホスフィンオキシド、スルホキシド等（たとえば、WO 2005/084081およびWO 2005/084082にしたがう）、アトロプ異性体（たとえば、WO 2006/048268にしたがう）、ボロン酸誘導体（たとえば、WO 2006/177052にしたがう）またはベンズアントラセン（たとえば、WO2008/145239にしたがう）のクラスから選択される。特に好ましいマトリックス材料は、ナフタレン、アントラセン、ベンゾアントラセンおよび/またはピレンを含むオリゴアリーレンもしくはこれら化合物のアトロプ異性体、オリゴアリーレンビニレン、ケトン、ホスフィンオキシドおよびスルホキシドのクラスから選択される。非常に特に好ましいマトリックス材料は、アントラセン、ベンゾアントラセン、ベンゾフェナントレンおよび/またはピレンを含むオリゴアリーレンもしくはこれら化合物のアトロプ異性体のクラスから選択される。本発明の意味でのオリゴアリーレンは、少なくとも三個のアリールもしくはアリーレン基が互いに結合した化合物の意味で使用される。
【０２０８】
燐光ドーパントのための好ましいマトリックス材料は、式（１）の化合物に加えて、芳香族アミン、特に、たとえば、US2005/0069729にしたがうトリアリールアミン、カルバゾール誘導体（たとえば、ＣＢＰ、N,N-ビスカルバゾリルビフェニル）または、WO 2005/039246、US 2005/0069729、JP 2004/288381、EP1205527もしくはWO2008/086851にしたがう化合物、たとえば、WO 2011/088877およびWO 2011/128017にしたがう架橋カルバゾール誘導体、WO2010/136109およびWO2011/000455にしたがうインデノカルバゾール誘導体、たとえば、EP 1617710、EP 1617711、EP 1731584、JP 2005/347160にしたがうアザカルバゾール誘導体、たとえば、WO 2007/063754もしくはWO 2008/056746にしたがうインドロカルバゾール誘導体、たとえば、WO 2004/093207もしくはWO 2010/006680にしたがうケトン、たとえば、WO 2005/003253にしたがうホスフィンオキシド、スルホキシドおよびスルホン、オリゴアリーレン、たとえば、WO 2007/137725にしたがうバイポーラーマトリックス材料、たとえば、WO 2005/111172にしたがうシラン、たとえば、WO2006/117052にしたがうアザボロールもしくはボロン酸エステル、たとえば、WO2010/15306、WO2007/063754もしくはWO2008/056746にしたがうトリアジン誘導体、たとえば、EP652273もしくはWO2009/062578にしたがう亜鉛錯体、アルミニウム錯体、たとえば、ＢＡｌｑ、たとえば、WO2010/054729にしたがうジアザシロールおよびテトラアザシロール誘導体、たとえば、WO2010/054730にしたがうジアザホスホール誘導体、アルミニウム錯体、たとえば、ＢＡｌＱである。
【０２０９】
カソード、アノードおよび式（１）の化合物を含む層とは別に、電子素子は、さらなる層を含んでよい。これらは、たとえば、各場合に、１以上の正孔注入層、正孔輸送層、正孔ブロック層、発光層、電子輸送層、電子注入層、電子ブロック層、励起子ブロック層、中間層、電荷生成層（IDMC 2003, Taiwan; Session 21 OLED (5), T. Matsumoto, T. Nakada, J.Endo, K. Mori, N. Kawamura, A. Yokoi, J.Kido, Multiphoton Organic EL Device Having Charge Generation Layer)および/または有機あるいは無機ｐ／ｎ接合を含んでもよい。しかしながら、これら層の夫々は、必ずしも存在する必要はないことが指摘されねばならない。
【０２１０】
有機エレクトロルミッセンス素子の層配列は、好ましくは、以下のとおりである：
アノード／正孔注入層／正孔輸送層／発光層／電子輸送層／電子注入層／カソード。
【０２１１】
ここで、前記層の全てが必ずしも存在する必要がないことおよび/またはさらなる層が追加的に存在してもよいことを、ここで、再度指摘する必要がある。
【０２１２】
本発明の有機エレクトロルミッセンス素子は、複数の発光層を含んでもよい。この場合に、これらの発光層は、特に好ましくは、３８０ｎｍ〜７５０ｎｍ間に全体で複数の最大発光波長を有し、全体として、白色発光が生じるものであり、換言すれば、蛍光もしくは燐光を発し、青色もしくは黄色、オレンジ色もしくは赤色発光することができる種々の発光化合物を、発光層に使用することができる。特に、好ましいものは、３層構造であり、すなわち、３個の発光層を有する構造であり、ここで、その３層は青色、緑色およびオレンジ色もしくは赤色発光を呈する（基本構造については、たとえば、WO 2005/011013参照。）。白色光の生成のためには、広波長範囲で発光する個々に使用されるエミッター化合物が、色発光する複数のエミッター化合物に代えて適当である可能性があることに注意する必要がある。
【０２１３】
本発明の有機エレクトロルミネセンス素子の正孔注入もしくは正孔輸送層中で、または電子ブロック層中でまたは電子輸送層中で使用することができる適切な電荷輸送材料は、たとえば、Y. Shirota et al., Chem. Rev. 2007, 107(4), 953-1010に開示された化合物または先行技術によりこれらの層に使用される他の材料である。
【０２１４】
電子輸送層のために使用することのできる材料は、電子輸送層中で電子輸送材料として先行技術にしたがって使用されるとおりのすべての材料である。特に適切なものは、アルミニウム錯体、たとえば、Ａｌｑ３、ジルコニウム錯体、たとえば、Ｚｒｑ４、ベンズイミダゾール誘導体、トリアジン誘導体、ピリミジン誘導体、ピリジン誘導体、ピラジン誘導体、キノキサリン誘導体、キノリン誘導体、オキサジアゾール誘導体、芳香族ケトン、ラクタム、ボラーン、ジアザホスホール誘導体およびホスフィンオキシド誘導体である。さらに、適切な材料は、JP2000/053957、WO2003/060956、WO 2004/028217、WO 2004/080975およびWO 2010/072300に開示されたとおりの上記言及した化合物の誘導体である。
【０２１５】
正孔輸送、正孔注入もしくは電子ブロック層中で使用することができる好ましい正孔輸送材料は、インデノフルオレンアミン誘導体（たとえば、WO 06/122630もしくはWO06/100896にしたがう）、EP1661888に開示されたアミン誘導体、ヘキサアザトリフェニレン誘導体（たとえば、WO 01/049806にしたがう）、縮合芳香族環を持つアミン誘導体（たとえば、US5,061,569にしたがう）、WO95/09147に開示されたアミン誘導体、モノベンゾインデノフルオレンアミン（たとえば、WO08/006449にしたがう）、ジベンゾインデノフルオレンアミン（たとえば、WO 07/140847にしたがう）、スピロビフルオレンアミン（たとえば、WO2012/034627もしくは未公開EP12000929.5にしたがう）、フルオレンアミン（たとえば、未公開出願EP12005369.9、EP12005370.7およびEP12005371.5にしたがう）、スピロジベンゾピランアミン（たとえば、未公開出願EP 11009127.9にしたがう）およびジヒドロアクリジン誘導体（たとえば、未公開出願EP 11007067.9にしたがう）である。
【０２１６】
電子素子のカソードは、好ましくは、低い仕事関数を有する金属、種々の金属を含む金属合金もしくは多層構造、たとえば、アルカリ土類金属、アルカリ金属、主族金属あるいはランタノイド（たとえば、Ｃａ、Ｂａ、Ｍｇ、Ａｌ、Ｉｎ、Ｍｇ、Ｙｂ、Ｓｍ等）を含む。また、適切なのは、アルカリ金属あるいはアルカリ土類金属と銀を含む合金、たとえば、マグネシウムと銀とを含む合金である。多層構造の場合、たとえば、ＡｇあるいはＡｌのような比較的高い仕事関数を有するさらなる金属を前記金属に加えて使用することもでき、その場合、たとえば、Ｃａ/Ａｇ、Ｍｇ/ＡｇもしくはＢａ／Ａｇのような金属の組み合わせが一般的に使用される。高い誘電定数を有する材料の薄い中間層を金属カソードと有機半導体との間に挿入することも好ましい可能性がある。この目的のために適切なのは、たとえば、アルカリ金属フッ化物もしくはアルカリ土類金属フッ化物だけでなく対応する酸化物もしくは炭酸塩である（たとえば、ＬｉＦ、Ｌｉ２Ｏ、ＢａＦ２、ＭｇＯ、ＮａＦ、ＣｓＦ、Ｃｓ２ＣＯ３等）。さらに、リチウムキノリナート（ＬｉＱ）も、この目的のために使用することができる。この層の層厚は、好ましくは、０．５〜５ｎｍである。
【０２１７】
アノードは、好ましくは、高い仕事関数を有する材料である。アノードは、好ましくは、真空に対して４．５ｅＶより高い仕事関数を有する。この目的に適切なのは、たとえば、Ａｇ、ＰｔもしくはＡｕのような高い還元電位を有する金属である。他方、金属/金属酸化物電極（たとえば、Ａｌ/Ｎｉ/ＮｉＯｘ、Ａｌ/ＰｔＯｘ）も好ましい可能性がある。いくつかの用途のためには、少なくとも一つの電極は、有機材料の照射（有機太陽電池）もしくは光のアウトカップリング（ＯＬＥＤ、Ｏ−ＬＡＳＥＲ）の何れかを可能とするために、透明または部分的に透明でなければならない。ここで、好ましいアノード材料は、伝導性混合金属酸化物である。特に好ましいものは、インジウム錫酸化物（ＩＴＯ）もしくはインジウム亜鉛酸化物（ＩＺＯ）である。さらに好ましいものは、伝導性のドープされた有機材料、特に、伝導性のドープされたポリマーである。さらに、アノードは、複数の層、たとえば、ＩＴＯの内部層と金属酸化物の外部層、好ましくは、タングステン酸化物、モリブデン酸化物またはバナジウムから成ってもよい。
【０２１８】
製造中に、電子素子は（用途により）適切に構造化され、接点を供され、本発明による素子の寿命が水および/または空気の存在で短くなることから、最後に封止される。
【０２１９】
好ましい１態様では、本発明の電子素子は、１以上の層が、昇華プロセスにより適用されることを特徴とし、材料は、１０−５mbar未満、好ましくは、１０−６mbar未満の初期圧力で、真空昇華ユニット中で真空気相堆積される。しかしながら、初期圧力は、さらにより低くても、たとえば、１０−７mbar未満でも可能である。
【０２２０】
同様に好ましい有機エレクトロルミネッセンス素子は、１以上の層が、ＯＶＰＤ（有機気相堆積）法もしくはキャリアガス昇華により適用されることを特徴とし、材料は、１０−５mbar〜１barの圧力で適用される。このプロセスの特別な場合は、ＯＶＪＰ（有機気相ジェット印刷）法であり、材料はノズルにより直接適用され、そしてそれにより構造化される（たとえば、M. S. Arnold et al., Appl. Phys. Lett. 2008, 92, 053301）。
【０２２１】
さらに好ましい有機エレクトロルミネッセンス素子は、１以上の層が、溶液から、たとえば、スピンコーティングにより、もしくは、たとえばスクリーン印刷、フレキソ印刷、ノズル印刷あるいはオフセット印刷、特に好ましくは、ＬＩＴＩ（光誘起熱画像化、熱転写印刷）、あるいはインクジェット印刷のような任意の所望の印刷プロセスにより製造されることを特徴とする。可溶性の式（１）の化合物が、この目的のために必要である。高い溶解性は、化合物の適切な置換により実現することができる。
【０２２２】
本発明の有機エレクトロルミネッセンス素子の製造のために、一以上の層を溶液からまた一以上の層を昇華プロセスにより適用することが、さらに好ましい。
【０２２３】
したがって、本発明は、少なくとも一つの有機層が気相堆積により、または溶液から適用されることを特徴とする本発明の電子素子の製造方法に関する。
【０２２４】
本発明にしたがうと、一以上の式（Ｉ）の化合物を含む電子素子は、照明用途の光源として、医療および/または美容用途（たとえば、光治療）の光源として、表示装置において使用することができる。
【０２２５】
本発明は、また、少なくとも一つの式（Ｉ）の化合物もしくは少なくとも一つの上記言及した組成物と少なくとも一つの溶媒を含む調合物に関する。
【０２２６】
適切で好ましい溶媒は、たとえば、トルエン、アニソール、o-、m-もしくはp-キシレン、メチルベンゾエート、メシチレン、テトラリン、ベラトール、ＴＨＦ、メチル-ＴＨＦ、ＴＨＰ、クロロベンゼン、ジオキサン、フェノキシトルエン、特に、3-フェノキシトルエン、(-)-フェンコンヌ、1,2,3,5-テトラメチルベンゼン、1,2,4,5-テトラメチルベンゼン、1-メチルナフタレン、2-メチルベンゾチアゾール、2-フェノキシエタノール、2-ピロリジノン、3-メチルアニソール、4-メチルアニソール、3,4-ジメチルアニソール、3,5-ジメチルアニソール、アセトフェノン、α-テルピネオール、ベンゾチアゾール、ブチルベンゾエート、クメン、シクロヘキサノール、シクロヘキサノン、シクロヘキシルベンゼン、デカリン、ドデシルベンゼン、エチルベンゾエート、インダン、メチルベンゾエート、ＮＭＰ、p-シメン、フェネトール、1,4-ジイソプロピルベンゼン、ジベンジルエーテル、ジエチレングリコールブチルメチルエーテル、トリエチレングリコールブチルメチルエーテル、ジエチレングリコールジブチルエーテル、トリエチレングリコールジメチルエーテル、ジエチレングリコールモノブチルエ−テル、トリプロピレングリコールジメチルエ−テル、テトラエチレングリコールジメチルエ−テル、2-イソプロピルナフタレン、ペンチルベンゼン、ヘキシルベンゼン、ヘプチルベンゼン、オクチルベンゼン、1,1-ビス(3,4-ジメチルフェニル)エタンもしくはこれら溶媒の混合物である。
【０２２７】
式（１）の化合物を含む素子を、非常に多用途で使用することができる。よって、たとえば式（１）の１以上の化合物を含むエレクトロルミネッセンス素子を、テレビジョン、モバイル電話機、コンピュータ、カメラ用の表示装置で使用することができる。しかしながら、素子を照明用途にも使用することができる。さらに、たとえばＯＬＥＤまたはＯＬＥＣにおいて、式（１）の少なくとも１つの化合物を含むエレクトロルミネッセンス素子を、医学あるいは美容における光線療法に利用できる。したがって、多数の病気（乾癬、アトピー性皮膚炎、炎症、にきび、皮膚癌等）、あるいは皮膚の皺、皮膚の発赤、皮膚の老化の予防または低減の処置をすることができる。さらに、飲料、食物または食品を新鮮に保つため、あるいは装置（例えば医療機器）を滅菌するために、発光素子を利用することができる。
【０２２８】
したがって、本発明は、医学での光線療法に用いるための、少なくとも１つの式（１）の化合物を含む、電子素子、好ましくは、有機エレクトロルミネッセンス素子、非常に好ましくは、ＯＬＥＤまたはＯＬＥＣ、最も好ましくは、ＯＬＥＤにも関する。
【０２２９】
したがって、本発明は、さらに、皮膚疾患の光線療法に用いるための、少なくとも１つの式（１）の化合物を含む、電子素子、好ましくは、有機エレクトロルミネッセンス素子、非常に好ましくは、ＯＬＥＤまたはＯＬＥＣ、非常に特に好ましくは、ＯＬＥＤにも関する。
【０２３０】
したがって、本発明は、さらに、乾癬、アトピー性皮膚炎、炎症、にきび、創傷治癒、皮膚癌の光線療法に用いるための、少なくとも１つの式（１）の化合物を含む、電子素子、好ましくは、有機エレクトロルミネッセンス素子、非常に好ましくは、ＯＬＥＤまたはＯＬＥＣ、非常に特に好ましくはＯＬＥＤにも関する。
【０２３１】
したがって、本発明は、さらに、ニキビ、皮膚の老化の、およびセルライトの治療用に美容用に用いるための、少なくとも１つの式（１）の化合物を含む、電子素子、好ましくは、有機エレクトロルミネッセンス素子、非常に好ましくは、ＯＬＥＤまたはＯＬＥＣ、非常に特に好ましくは、ＯＬＥＤにも関する。
【０２３２】
本発明の化合物または本発明の有機エレクトロルミネッセンス素子は、先行技術より優れた以下の驚異的な利点により、先行技術とは異なる。
【０２３３】
１．本発明の化合物は、発光層での使用のために極めて高度に適しており、先行技術からの化合物と比べて改善された性能データを示す。
【０２３４】
２．本発明の化合物は、比較的低い昇華温度、高い温度安定性を有し、それゆえに分解することなく、残留物もなく昇華することができる。さらに、それらは、高い酸化安定性と高いガラス転移温度を有し、このことはたとえば溶液からのまたは気相からの加工能性と、電子素子での使用との両者について好都合である。
【０２３５】
３．電子素子における本発明の化合物の使用により、特に、マトリックス材料としてのみならず、電子輸送または電子注入材料として用いると、高い効率、低い駆動電圧と長い寿命をもたらす。
【０２３６】
本発明で説明された態様の変形が、本発明の範囲に入ることが指摘されねばならない。本発明で開示された各特長は、明確に除外されなければ、同じか、等価か、類似する目的に役立つ代替的特徴により置き代えられてよい。したがって、特に断らなければ、本発明で開示された各特長は、一般的な一連の例としてか、等価か類似する特長とみなされなければならない。
【０２３７】
本発明のすべての特長は、特定の特徴および/または工程が相互に排除しないならば、とにかく互いに組み合わせることができる。これは、特に、本発明の好ましい特徴にあてはまる。同様に、非本質的な組み合わせの特徴は、（組み合わせではなく）別に、使用することができる。
【０２３８】
多くの特徴、特に、本発明の好ましい態様の特徴は、それ自身で発明性があり、本発明の態様の単なる部分としてだけではないとみなされねばならない。現在クレームされた発明に加えてまたその代替として、独立した保護が、これらの特徴のために与えられてよい。
【０２３９】
本発明で開示された技術的機能に関する教示を抽出し、他の例と組み合わせることができる。
【０２４０】
本発明を、以下の例によってより詳細に説明するが、それにより本発明が制限されるものではない。
【０２４１】
例：
以下の合成を、別段の指定がない限り、無水溶媒中で保護ガス雰囲気下で実施する。溶媒及び試薬を、たとえば、Sigma-ALDRICHまたはABCRから購入することができる。文献から知られている化合物に対して示されている角括弧中の番号は、ＣＡＳ番号に関連する。
【０２４２】
例１
3-ジベンゾフラン-4-イル-6,9-ジフェニル-9H-カルバゾールの合成
【０２４３】
【化３４】
0006502334.tif 000064
【０２４４】
２８．９ｇ（１３６ミリモル）のジベンゾフラン-4-ボロン酸と、４０ｇ（１２４．１ミリモル）の3-ブロモ-9-フェニル-9H-カルバゾールと、７８．９ｍｌ（１５８ミリモル）のＮａ２ＣＯ３（２Ｍ溶液）とを、１２０ｍｌのトルエンと、１２０ｍｌのエタノールと、１００ｍｌの水の中に懸濁させる。２．６ｇ（２．２ミリモル）のＰｄ（ＰＰｈ３）４をこの懸濁液に添加し、この反応混合物を還流下で１６時間、加熱する。冷却後、有機相を分離させ、シリカゲルを通して濾過し、２００ｍｌの水で三度洗浄し、その後、蒸発乾固させる。残留物をトルエンから再結晶化させる。収率は４９．７ｇ（１２１ミリモル）であり、理論値の９７％に対応する。
【０２４５】
同じようにして、以下の化合物を得ることができる：
【０２４６】
【化３５−１】
0006502334.tif 000065
【０２４７】
【化３５−２】
0006502334.tif 000066
【０２４８】
例２
1-ジベンゾフラン-4-イル-2-フェニル-1H-ベンズイミダゾールの合成
【０２４９】
【化３６】
0006502334.tif 000067
【０２５０】
８．０ｇ（４２．２ミリモル）のヨウ化銅(I)と、１１．７ｍｌ（９７．５ミリモル）のtrans-シクロヘキサンジアミンとを、１１７０ｍｌのジオキサン中で、４２ｇ（２３４ミリモル）の2-フェニル-1H-ベンズイミダゾールと、５７．７ｇ（２３４ミリモル）の4-ブロモ-ジベンゾフランと、４１６．４ｇ（１９６１ミリモル）のリン酸カリウムとを激しく撹拌した懸濁液へ添加し、この混合物をその後、還流下で１６時間、加熱する。冷却後、沈殿した固形物を吸引濾過し、５０ｍｌのトルエンで三度、５０ｍｌのエタノール：水（１：１，ｖ：ｖ）で三度、１００ｍｌのエタノールで三度、洗浄する。収率：５２ｇ（１４４ミリモル）、理論値の８５％。
【０２５１】
同じようにして、以下の化合物を得ることができる：
【０２５２】
【化３７】
0006502334.tif 000068
【０２５３】
例３
3,9-ジフェニル-6-(6-トリメチルシラニルジベンゾフラン-4-イル)-9H-カルバゾールの合成
【０２５４】
【化３８】
0006502334.tif 000069
【０２５５】
１２７ｍｌ（２２５．４ミリモル）のn-ブチルリチウム（ヘキサン中、２．５Ｍ）を、１０００ｍｌのＴＨＦ中で、５８．７ｇ（１２１ミリモル）の3-ジベンゾフラン-4-イル-6,9-ジフェニル-9H-カルバゾールと、２８ｇ（２４２ミリモル）のＴＭＥＤＡの２０℃に冷却した溶液へ滴下する。この反応混合物を室温で３時間、撹拌し、次いで０℃まで冷却し、２６ｇ（２４２ミリモル）のクロロトリメチルシランを３０分間にわたって滴下し、この混合物を室温で８時間、撹拌する。その後、溶媒を真空で除去し、残留物を、溶離剤としてクロロホルムとともに、シリカゲル上でクロマトグラフィにより精製する。収率：４１ｇ（７２ミリモル）、理論値の６１％。
【０２５６】
同じようにして、以下の化合物を得ることができる：
【０２５７】
【化３９−１】
0006502334.tif 000070
【０２５８】
【化３９−２】
0006502334.tif 000071
【０２５９】
例４
6-(3,9-ジフェニル-9H-カルバゾール-3-イル)-4-ジベンゾフラニル-ボロン酸の合成
【０２６０】
【化４０】
0006502334.tif 000072
【０２６１】
２１ｇ（８６ミリモル）の三臭化臭素を、保護ガス下で、５００ｍｌのジクロロメタン中の４０ｇ（７２ミリモル）の3,9-ジフェニル-6-(6-トリメチルシラニル-ジベンゾフラン-4-イル)-9H-カルバゾールの溶液へ滴下し、この混合物を室温で１０時間、撹拌する。次いで、少量の水をこの混合物へゆっくりと添加し、沈殿した残留物を濾過して取り除き、ヘプタンで洗浄する。収率は３２ｇ（６１ミリモル）であり、理論値の８５％に対応する。
【０２６２】
同じようにして、以下の化合物を得ることができる。
【０２６３】
【化４１−１】
0006502334.tif 000073
【０２６４】
【化４１−２】
0006502334.tif 000074
【０２６５】
例５
6-(3,9-ジフェニル-9H-カルバゾール-3-イル)-4-ジベンゾフラニル-ボロン酸の合成
【０２６６】
【化４２】
0006502334.tif 000075
【０２６７】
９ｇ（３２ミリモル）の4,6-ジベンゾフランジイルビスボロン酸と、１２．５ｇ（３１．６ミリモル）の3-ブロモ-9-フェニル-9H-カルバゾールと、３１ｍｌ（６３ミリモル）のＮａ２ＣＯ３（２Ｍ溶液）とを、１２０ｍｌのトルエンと、１２０ｍｌのエタノールの中に懸濁させる。０．７３ｇ（０．６３ミリモル）のＰｄ（ＰＰｈ３）４をこの懸濁液に添加し、この反応混合物を還流下で１６時間、加熱する。冷却後、有機相を分離させ、シリカゲルを通して濾過し、２００ｍｌの水で三度洗浄し、その後、蒸発乾固させる。残留物をトルエンから再結晶化させる。収率は１１．２ｇ（２１ミリモル）であり、理論値の６７％に対応する。
【０２６８】
同じようにして、以下の化合物を得ることができる：
【０２６９】
【化４３】
0006502334.tif 000076
【０２７０】
例６
10-(6-ブロモジベンゾフラン-4-イル)-7-フェニル-7H-12-チア-7-アザインデノ[1,2-a]フルオレンの合成
【０２７１】
【化４４】
0006502334.tif 000077
【０２７２】
１２．５ｇ（３２ミリモル）の5-フェニル-5H[1]ベンゾチエノ[3,2-c]カルバゾール-3-イル)ボロン酸と、８．９ｇ（３１．６ミリモル）の4,6-ジブロモジベンゾフランと、３１ｍｌ（６３ミリモル）のＮａ２ＣＯ３（２Ｍ溶液）とを、１２０ｍｌのトルエンと、１２０ｍｌのエタノールの中に懸濁させる。０．７３ｇ（０．６３ミリモル）のＰｄ（ＰＰｈ３）４をこの懸濁液に添加し、この反応混合物を還流下で１６時間、加熱する。冷却後、有機相を分離させ、シリカゲルを通して濾過し、２００ｍｌの水で三度洗浄し、その後、蒸発乾固させる。残留物をトルエンから再結晶化させる。収率は１３．３ｇ（２２ミリモル）であり、理論値の７３％に対応する。
【０２７３】
同じようにして、以下の化合物を得ることができる。
【０２７４】
【化４５−１】
0006502334.tif 000078
【０２７５】
【化４５−２】
0006502334.tif 000079
【０２７６】
【化４５−３】
0006502334.tif 000080
【０２７７】
対応するボロン酸との第２の添加反応によって、同じようにして、以下の化合物を得ることができる：残留物はトルエンから再結晶化され、最後に、高真空（ｐ＝５×１０−５mbar）で昇華させる。
【０２７８】
【化４６−１】
0006502334.tif 000081
【０２７９】
【化４６−２】
0006502334.tif 000082
【０２８０】
【化４６−３】
0006502334.tif 000083
【０２８１】
【化４６−４】
0006502334.tif 000084
【０２８２】
例７
3-[6-(4,6-ジフェニル-1,3,5-トリアジン-2-イル)ジベンゾフラン-4-イル]-6,9-ジフェニル-9H-カルバゾールの合成
【０２８３】
【化４７】
0006502334.tif 000085
【０２８４】
３７ｇ（７０ミリモル）の6-(3,9-ジフェニル-9H-カルバゾール-3-イル)-4-ジベンゾフラニル-ボロン酸と、１８．８ｇ（７０ミリモル）の2-クロロ-4,6-ジフェニル-1,3,5-トリアジンと、７８．９ｍｌ（１５８ミリモル）のＮａ２ＣＯ３（２Ｍ溶液）とを、１２０ｍｌのエタノールと、１００ｍｌの水の中に懸濁させる。１．３ｇ（１．１ミリモル）のＰｄ（ＰＰｈ３）４をこの懸濁液に添加し、この反応混合物を還流下で１６時間、加熱する。混合物の冷却後、ジクロロメタンを添加し、有機相を分離させ、シリカゲルを通して濾過する。収率は４１ｇ（５８ミリモル）であり、理論値の８３％に対応する。残留物をトルエンから再結晶化させ、最後に、高真空（ｐ＝５×１０−５mbar）で昇華させる。純度は９９．９％である。
【０２８５】
同じようにして、以下の化合物を得ることができる。
【０２８６】
【化４８】
0006502334.tif 000086
【０２８７】
例８
8-(4,6-ジフェニル-1,3,5-トリアジン-2-イル)-9,6’,9’-トリフェニル-9H,9’H-[1,2’]ビカルバゾリルの合成
【０２８８】
【化４９】
0006502334.tif 000087
【０２８９】
５０．４ｇ（７０．５８ミリモル）の8-(4,6-ジフェニル-1,3,5-トリアジン-2-イル)-6’,9’-ジフェニル-9H,9’H-[1,2’]ビカルバゾリルと、１６．４ｇ（１０５．８７ミリモル）のブロモベンゼンとをトルエン中に溶解させ、この混合物を保護ガスの導入によって脱気する。７ｍｌ（７ミリモル、トルエン中、１Ｍ溶液）のトリ-tert-ブチルホスフィンと、６３３．８ｍｇ（２．８２ミリモル）のＰｄ（ＯＡｃ）２と、１０．２ｇ（１０５．８７ミリモル）のＮａＯｔＢｕとを、その後添加する。固形物を前もって脱気しておき、この混合物を引き続き、脱気し、次いで還流下で３時間撹拌する。温い反応溶液を酸化アルミニウムＢ（活性度１）を通して濾過し、水で洗浄し、乾燥させ、蒸発させる。収率は４４ｇ（５５ミリモル）であり、理論値の７９％に対応する。残留物をトルエンから再結晶化させ、最後に、高真空（ｐ＝５×１０−５mbar）で昇華させる。純度は９９．９％である。
【０２９０】
同じようにして、以下の化合物を得ることができる：
【０２９１】
【化５０】
0006502334.tif 000088
【０２９２】
例１０（比較）
3-{4-[6-(4,6-ジフェニル-1,3,5-トリアジン-2-イル)ジベンゾフラン-4-イル]-フェニル}-9-フェニル-9H-カルバゾールの合成
ａ）  2-(6-ブロモジベンゾフラン-4-イル)-4,6-ジフェニル-1,3,5-トリアジンの合成
【０２９３】
【化５１】
0006502334.tif 000089
【０２９４】
８０ｇ（２４５ミリモル）の4,6-ジブロモジベンゾフランを、加熱により乾燥されているフラスコ中で、５００ｍｌの無水ＴＨＦに溶解させる。反応混合物を−７８℃まで冷却する。ジブチルエーテル（１１５ミリモル）中の、５７ｍｌのn-フェニルリチウムの１．９Ｍ溶液をこの温度でゆっくりと滴下する。バッチを−７３℃でさらに１時間、撹拌する。その後、６５ｇの2-クロロ-4,6-ジフェニル-1,3,5-トリアジン（２４５ミリモル）を、１５０ｍｌのＴＨＦ中に溶解させ、−７０℃で滴下する。添加が完了したら、反応混合物を室温までゆっくりと温め、室温で終夜、撹拌し、水で反応を止め、その後、ロータリーエバポレーター中で蒸発させ、その期間に白色の固形物が沈殿する。バッチを次いで、室温まで冷却し、沈殿した固形物を吸引濾過し、メタノールで濯ぐ。収率は４０ｇ（８４ミリモル）であり、理論値の３４％に対応する。
【０２９５】
ｂ）  3-{4-[6-(4,6-ジフェニル-1,3,5-トリアジン-2-イル)ジベンゾフラン-4-イル]フェニル}-9-フェニル-9H-カルバゾールの合成
【０２９６】
【化５２】
0006502334.tif 000090
【０２９７】
３３．４ｇ（７０ミリモル）の2-(6-ブロモジベンゾフラン-4-イル)-4,6-ジフェニル-1,3,5-トリアジンと、２５．４ｇ（７０ミリモル）の4-(9-フェニル-9H-カルバゾール-3-イル)フェニルボロン酸と、７８．９ｍｌ（１５８ミリモル）のＮａ２ＣＯ３（２Ｍ溶液）とを、１２０ｍｌのエタノールと、１００ｍｌの水との中に懸濁させる。１．３ｇ（１．１ミリモル）のＰｄ（ＰＰｈ３）４をこの懸濁液に添加し、この反応混合物を還流下で１６時間、加熱する。混合物の冷却後、ジクロロメタンを添加し、有機相を分離させ、シリカゲルを通して濾過し、トルエンから再結晶化させる。収率は４０ｇ（５６ミリモル）であり、理論値の８０％に対応する。
【０２９８】
同じようにして、以下の化合物を得ることができる：
【０２９９】
【化５３】
0006502334.tif 000091
【０３００】
例１１（比較）
3-{7-[4-(4,6-ジフェニル-1,3,5-トリアジン-2-イル)フェニル]ジベンゾ-フラン-4-イル}-9-フェニル-9H-カルバゾールの合成
ａ）  2-(4-ジベンゾフラン-3-イルフェニル)-4,6-ジフェニル-1,3,5-トリアジンの調製
【０３０１】
【化５４】
0006502334.tif 000092
【０３０２】
２４ｇ（７０ミリモル）の4-(4,6-ジフェニル-1,3,5-トリアジン-2-イル)フェニル)ボロン酸と、１７．３ｇ（７０ミリモル）の3-ブロモジベンゾフランと、７８．９ｍｌ（１５８ミリモル）のＮａ２ＣＯ３（２Ｍ溶液）とを、１２０ｍｌのエタノールと、１００ｍｌの水との中に懸濁させる。１．３ｇ（１．１ミリモル）のＰｄ（ＰＰｈ３）４をこの懸濁液に添加し、この反応混合物を還流下で１６時間、加熱する。混合物の冷却後、ジクロロメタンを添加し、有機相を分離させ、シリカゲルを通して濾過し、トルエンから再結晶化させる。収率は２８ｇ（５８ミリモル）であり、理論値の８６％に対応する。
【０３０３】
同じようにして、以下の化合物を得ることができる：
【０３０４】
【化５５】
0006502334.tif 000093
【０３０５】
ｂ）  2,4-ジフェニル-6-[4-(6-トリメチルシラニルジベンゾフラン-3-イル)-フェニル]-1,3,5トリアジンの合成
【０３０６】
【化５６】
0006502334.tif 000094
【０３０７】
１２７ｍｌ（２２５．４ミリモル）のn-ブチルリチウム（ヘキサン中、２．５Ｍ）を、１０００ｍｌのＴＨＦ中の、５７．４ｇ（１２１ミリモル）の2-(4-ジベンゾフラン-3-イルフェニル)-4,6-ジフェニル-1,3,5トリアジンと、２８ｇ（２４２ミリモル）のＴＭＥＤＡの２０℃に冷却した溶液へ滴下する。この反応混合物を室温で３時間、撹拌し、次いで０℃まで冷却し、２６ｇ（２４２ミリモル）のクロロトリメチルシランを３０分間にわたって滴下する。この混合物を室温で８時間、撹拌する。その後、溶媒を真空で除去し、残留物を、溶離剤としてクロロホルムとともに、シリカゲル上でクロマトグラフィにより精製する。収率：４１ｇ（７４ミリモル）、理論値の６３％。
【０３０８】
同じようにして、以下の化合物を得ることができる。
【０３０９】
【化５７】
0006502334.tif 000095
【０３１０】
ｃ）  3-[4-(4,6-ジフェニル-1,3,5-トリアジン-2-イル)フェニル]ジベンゾ-フラン-6-ボロン酸の合成
【０３１１】
【化５８】
0006502334.tif 000096
【０３１２】
２１ｇ（８６ミリモル）の三臭化臭素を、保護ガス下で、５００ｍｌのジクロロメタン中の３９ｇの2,4-ジフェニル-6-[4-(6-トリメチルシラニルジベンゾフラン-3-イル)フェニル]-1,3,5-トリアジンの溶液へ滴下し、この混合物を室温で１０時間、撹拌する。次いで、少量の水をこの混合物へゆっくりと添加し、沈殿した残留物を濾過して取り除き、ヘプタンで洗浄する。収率は３２ｇ（６２ミリモル）であり、理論値の８７％に対応する。
【０３１３】
同じようにして、以下の化合物を得ることができる。
【０３１４】
【化５９】
0006502334.tif 000097
【０３１５】
ｄ）  3-{7-[4-(4,6-ジフェニル-1,3,5-トリアジン-2-イル)フェニル]-ジベンゾフラン-4-イル}-6,9-ジフェニル-9H-カルバゾールの合成
【０３１６】
【化６０】
0006502334.tif 000098
【０３１７】
３６ｇ（７０ミリモル）の3-[4-(4,6-ジフェニル-1,3,5-トリアジン-2-イル)フェニル]ジベンゾ-フラン-6-ボロン酸と、２７ｇ（７０ミリモル）の3-ブロモ-6,9-ジフェニル-9H-カルバゾールと、７８．９ｍｌ（１５８ミリモル）のＮａ２ＣＯ３（２Ｍ溶液）とを、１２０ｍｌのエタノールと、１００ｍｌの水との中に懸濁させる。１．３ｇ（１．１ミリモル）のＰｄ（ＰＰｈ３）４をこの懸濁液に添加し、この反応混合物を還流下で１６時間、加熱する。混合物の冷却後、ジクロロメタンを添加し、有機相を分離させ、シリカゲルを通して濾過し、トルエンから再結晶化させる。残留物をトルエンから再結晶化させ、最後に、高真空（ｐ＝５×１０−５mbar）で昇華させる。収率は３６ｇ（５３ミリモル）であり、理論値の８０％に対応する。
【０３１８】
同じようにして、以下の化合物を得ることができる。
【０３１９】
【化６１】
0006502334.tif 000099
【０３２０】
例１２
3-ジベンゾフラン-4-イル-9-フェニル-9H-カルバゾールの合成
【０３２１】
【化６２】
0006502334.tif 000100
【０３２２】
２８．９ｇ（１３６ミリモル）のジベンゾフラン-4-ボロン酸と、４０ｇ（１２４．１ミリモル）の3-ブロモ-9-フェニル-9H-カルバゾールと、７８．９ｍｌ（１５８ミリモル）のＮａ２ＣＯ３（２Ｍ溶液）とを、１２０ｍｌのトルエンと、１２０ｍｌのエタノールと、１００ｍｌの水の中に懸濁させる。２．６ｇ（２．２ミリモル）のＰｄ（ＰＰｈ３）４をこの懸濁液に添加し、この反応混合物を還流下で１６時間、加熱する。冷却後、有機相を分離させ、シリカゲルを通して濾過し、２００ｍｌの水で三度洗浄し、その後蒸発乾固させる。残留物をトルエンから再結晶化させる。収率は４９．７ｇ（１２１ミリモル）であり、理論値の９７％に対応する。
【０３２３】
同じようにして、以下の化合物を得ることができる：
【０３２４】
【化６３】
0006502334.tif 000101
【０３２５】
例１３
9-フェニル-3-(6-トリメチルシラニルジベンゾフラン-4-イル)-9H-カルバゾールの合成
【０３２６】
【化６４】
0006502334.tif 000102
【０３２７】
１２７ｍｌ（２２５．４ミリモル）のn-ブチルリチウム（ヘキサン中、２．５Ｍ）を、１０００ｍｌのＴＨＦ中の４９ｇ（１２１ミリモル）の3-ジベンゾフラン-4-イル-9-フェニル-9H-カルバゾールと、２８ｇ（２４２ミリモル）のＴＭＥＤＡとの２０℃に冷却した溶液へ滴下する。この反応混合物を室温で３時間、撹拌し、次いで０℃まで冷却し、２６ｇ（２４２ミリモル）のクロロトリメチルシランを３０分間にわたって滴下し、この混合物を室温で８時間、撹拌する。その後、溶媒を真空で除去し、残留物を、溶離剤としてクロロホルムとともに、シリカゲル上でクロマトグラフィにより精製する。収率：３４ｇ（７２ミリモル）、理論値の６０％。
【０３２８】
同じようにして、以下の化合物を得ることができる。
【０３２９】
【化６５】
0006502334.tif 000103
【０３３０】
例１４
B-[6-(フェニル-9H-カルバゾール-3-イル)-4-ジベンゾフラニル]ボロン酸の合成
【０３３１】
【化６６】
0006502334.tif 000104
【０３３２】
２１ｇ（８６ミリモル）の三臭化臭素を、保護ガス下で、５００ｍｌのジクロロメタン中の３４ｇ（７２ミリモル）のB-[6-(フェニル-9H-カルバゾール-3-イル)-4-ジベンゾフラニル]ボロン酸の溶液に滴下し、この混合物を室温で１０時間、撹拌する。次いで、少量の水をこの混合物へゆっくりと添加し、沈殿した残留物を濾過して取り除き、ヘプタンで洗浄する。収率は２８ｇ（６２ミリモル）であり、理論値の８６％に対応する。
【０３３３】
同じようにして、以下の化合物を得ることができる。
【０３３４】
【化６７】
0006502334.tif 000105
【０３３５】
例１５
10-(6-ブロモジベンゾフラン-4-イル)-7-フェニル-7H-12-チア-7-アザインデノ[1,2-a]フルオレンの合成
【０３３６】
【化６８】
0006502334.tif 000106
【０３３７】
１２．５ｇ（３２ミリモル）の5-フェニル-5H[1]ベンゾチエノ[3,2-c]カルバゾール-3-イルボロン酸と、８．９ｇ（３１．６ミリモル）の4,6-ジブロモジベンゾフランと、３１ｍｌ（６３ミリモル）のＮａ２ＣＯ３（２Ｍ溶液）とを、１２０ｍｌのトルエンと、１２０ｍｌのエタノール中に懸濁させる。０．７３ｇ（０．６３ミリモル）のＰｄ（ＰＰｈ３）４をこの懸濁液に添加し、この反応混合物を還流下で１６時間、加熱する。冷却後、有機相を分離させ、シリカゲルを通して濾過し、２００ｍｌの水で三度洗浄し、その後、蒸発乾固させる。残留物をトルエンから再結晶化させる。収率は１３．３ｇ（２２ミリモル）であり、理論値の７３％に対応する。
【０３３８】
同じようにして、以下の化合物を得ることができる
【０３３９】
【化６９】
0006502334.tif 000107
【０３４０】
例１６
ＯＬＥＤの製造および特性決定
以下の例Ｖ１〜Ｖ７とＥ１〜Ｅでは、種々のＯＬＥＤのデータが提示されている（表１と２）。
【０３４１】
例Ｖ１−Ｅ２３の前処理：厚さ５０ｎｍの構造化されたＩＴＯ（インジウム錫酸化物）で被覆されたガラス板が、改善された加工のために、２０ｎｍのＰＥＤＯＴ：ＰＳＳ（ポリ（3,4-エチレンジオキシチオフェン）ポリ（スチレン・スルホン酸）で水溶液からのスピンコーティング、Heraeus Precious Metals GmbH独国からCLEVIOS（登録商標）P VP AI 4083として購入）で被覆される。これらの被覆されたガラス板は、ＯＬＥＤが適用される基板を形成する。
【０３４２】
ＯＬＥＤは、基本的に、次の層構造を有する：基板／正孔輸送層（ＨＴＬ）／中間層（ＩＬ）／電子ブロック層（ＥＢＬ）／発光層（ＥＭＬ）／随意に、正孔ブロック層（ＨＢＬ）／電子輸送層（ＥＴＬ）／随意に、電子注入層（ＥＩＬ）および最後にカソード。カソードは、１００ｎｍ厚のアルミニウム層により形成される。ＯＬＥＤの正確な構造を、表１に見ることができる。ＯＬＥＤの製造のために必要な材料を、表３に示す。
【０３４３】
すべての材料は、真空室において、熱気相堆積により適用される。ここでは、発光層は、常に、少なくとも一種のマトリックス材料（ホスト材料）と、共蒸発により特定の体積割合で一種または複数種のマトリックス材料と予備混合される発光ドーパント（エミッター）とから成る。ここでは、ＩＣ１：ＩＣ３：ＴＥＧ１（５５％：３５％：１０％）等の表現は、材料ＩＣ１が５５体積％の割合で層中に存在し、ＩＣ３が３５体積％の割合で層中に存在し、ＴＥＧ１が１０体積％の割合で層中に存在することを意味する。同じように、電子輸送層も、二種の材料の混合物から成ってもよい。
【０３４４】
ＯＬＥＤは、標準方法により特性決定される。この目的のために、エレクトロルミネセンススペクトル、ランベルト発光特性を仮定して、電流-電圧-輝度特性線（ＩＵＬ特性線）から計算した、輝度の関数としての電流効率（ｃｄ／Ａで測定）、パワー効率（Ｉｍ／Ｗで測定）、外部量子効率（ＥＱＥ、パーセントで測定）および寿命が測定される。エレクトロルミネセンススペクトルは、輝度１０００ｃｄ／ｍ２で測定され、ＣＩＥ１９３１ｘおよびｙ色座標はそこから計算される。表２での言い回しＵ１０００は、輝度１０００ｃｄ／ｍ２に対して必要とされる電圧を示す。ＣＥ１０００とＰＥ１０００は、１０００ｃｄ／ｍ２で達成される電流およびパワー効率をそれぞれ示す。最後に、ＥＱＥ１０００は、駆動輝度１０００ｃｄ／ｍ２での外部量子効率を示す。寿命ＬＴは、一定の電流で動作する輝度が、初期輝度から、ある比率Ｌ１に低下するまでの時間として定義される。表２中のＬ０；ｊ０＝４０００ｃｄ／ｍ２とＬ１＝７０％という表現は、列ＬＴに示される寿命が、初期輝度が４０００ｃｄ／ｍ２から２８００ｃｄ／ｍ２に低下した後の時間に対応することを意味する。同じように、Ｌ０；ｊ０＝２０ｍＡ／ｃｍ２とＬ１＝８０％は、輝度が、２０ｍＡ／ｃｍ２で動作する時間ＬＴ後に、その初期輝度の８０％に低下することを意味する。
【０３４５】
種々のＯＬＥＤについてのデータを、表２に要約する。例Ｖ１〜Ｖ７は先行技術による比較例であり、例Ｅ１〜Ｅ２３は、本発明によるＯＬＥＤのデータを示している。
【０３４６】
いくつかの例を、本発明のＯＬＥＤの優位性を証明するために、以下により詳細に説明する。
【０３４７】
燐光ＯＬＥＤの発光層における本発明の混合物の使用
燐光ＯＬＥＤでマトリックス材料として使用するとき、本発明の材料は、先行技術と比べて、すべてのパラメータ、特に寿命と外部量子効率に関して、著しい改善を与える。
【０３４８】
緑色発光ドーパントＴＥＧ１と組み合わせて本発明の化合物ＦＦ１とＦＦ２を使用することにより、先行技術ＳｔｄＴ１とＳｔｄＴ２と比べて、約３０〜４０％までの寿命の増加を観察することができる（例Ｖ１、Ｅ１およびＶ２、Ｅ２）。さらに、本発明の化合物ＦＦ３は、先行技術ＳｔｄＴ３と比べて、約２５％までの外部量子効率の増加を可能にする（例Ｖ３、Ｅ３）。
【０３４９】
【表１】
0006502334.tif 000108
【０３５０】
【表２】
0006502334.tif 000109
【０３５１】
【表３−１】
0006502334.tif 000110
【０３５２】
【表３−２】
0006502334.tif 000111
【０３５３】
【表３−３】
0006502334.tif 000112
【０３５４】
【表３−４】
0006502334.tif 000113
【０３５５】
【表３−５】
0006502334.tif 000114